(57)【要約】【課題】広い波長域で一様の偏光変換が可能な新たな光学フィルムを提供する。【解決手段】式（Ｉ）〜式（ＶＩ）で表されるモノマーからなる群から選ばれる１種以上のモノマー（１）に由来する構造単位と、脂環式炭化水素骨格を有するポリイソシアネート化合物及びポリオール化合物を反応させて得られる化合物（２）に由来する構造単位と、を有する樹脂を含む光学フィルム。【選択図】なし【特許請求の範囲】
【請求項１】
式（Ｉ）〜式（ＶＩ）で表されるモノマーからなる群から選ばれる１種以上のモノマー（１）に由来する構造単位と、
脂環式炭化水素骨格を有するポリイソシアネート化合物及びポリオール化合物を反応させて得られる化合物（２）に由来する構造単位と、
を有する樹脂を含む光学フィルム。
2010116529.tif 000051
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
2010116529.tif 000052
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
2010116529.tif 000053
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
2010116529.tif 000054
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
2010116529.tif 000055
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
2010116529.tif 000056
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【請求項２】
脂環式炭化水素骨格を有するポリイソシアネート化合物が、置換されていてもよいシクロヘキシレン骨格を有する２価の基を含む化合物である請求項１記載の光学フィルム。
【請求項３】
脂環式炭化水素骨格を有するポリイソシアネート化合物が、式（Ｂ−１）で表される化合物である請求項１又は２記載の光学フィルム。
2010116529.tif 000057
（式（Ｂ−１）中、Ｒ２１は、炭素数１〜１２のアルキル基又は炭素数１〜１２のアルコキシ基を表す。ｎは０〜１０の整数を表す。ｎが２以上の整数である場合、複数のＲ２１は、それぞれ同一であっても異なっていてもよい。）
【請求項４】
脂環式炭化水素骨格を有するポリイソシアネート化合物が、イソホロンジイソシアネートである請求項１〜３のいずれか記載の光学フィルム。
【請求項５】
ポリオール化合物が、式（Ａ−１）で表される化合物である請求項１〜４のいずれか記載の光学フィルム。
2010116529.tif 000058
（式（Ａ−１）中、Ｒ32は、単結合、炭素数１〜８のアルキレン基又は−Ｑ−Ｒ３2’−、−Ｒ３２’−Ｑ−もしくは−Ｒ３2’−Ｑ−Ｒ32’’−（ただし、Ｒ３２’及びＲ32’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−、−ＣＯ−Ｏ−又は−Ｏ−ＣＯ−Ｏ−を表す。）を表す。Ｒ33は、炭素数１〜１２の炭化水素基、複素環基、−Ｒ３３’−ＣＯ−Ｒ３３’’−基（ただし、Ｒ３３’及びＲ３３’’は、それぞれ独立に、単結合、炭素数１〜１１の炭化水素基又は複素環基を表す。）を表す。ｎ31は、１〜１５の整数を表す。ｎ31が２以上の整数のとき、複数のＲ３２及びＲ３３は、それぞれ同一であっても異なっていてもよい。）
【請求項６】
ポリオール化合物が、１，４−ブタンジオール、１，６−ヘキサンジオール、トリプロピレングリコール、１，４−シクロヘキサンジオール、１，４−シクロヘキサンジメタノール、ポリプロピレングリコール、及びポリヘキサメチレンカーボネートジオールからなる群から選ばれる少なくとも１種の化合物である請求項１〜５のいずれか記載の光学フィルム。
【請求項７】
式（Ｉ）で表されるモノマーが、スチレン、Ｎ−ビニルカルバゾール、ビニルナフタレン及びビニルアントラセンからなる群から選ばれる少なくとも１種のモノマーである請求項１〜６のいずれか記載の光学フィルム。
【請求項８】
式（ＩＩ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルフォリン、ジメチルアミノエチル（メタ）アクリレート及びジエチルアミノエチル（メタ）アクリレートからなる群から選ばれる少なくとも１種のモノマーである請求項１〜７のいずれか記載の光学フィルム。
【請求項９】
式（ＩＩＩ）で表されるモノマーが、（メタ）アクリル酸、メチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも１種のモノマーである請求項１〜８のいずれか記載の光学フィルム。
【請求項１０】
式（ＶＩ）で表されるモノマーが、式（ＶＩ−１）で表されるモノマーである請求項１〜９のいずれか記載の光学フィルム。
2010116529.tif 000059
（式（ＶＩ−１）中、Ｒ１３、Ｒ１４、Ｘ５、Ｘ６、ｖ３及びｗ３は、上記と同じ意味を表す。）
【請求項１１】
光学フィルムを透過する透過光の波長νｎｍにおける位相差値Ｒｅ（ν）が、下記式を充足する請求項１〜１０のいずれか記載の光学フィルム。
Ｒｅ（４５０）＜Ｒｅ（５５０）＜Ｒｅ（６５０）
【請求項１２】
請求項１〜１１のいずれか記載の光学フィルムからなる位相差板。
【請求項１３】
モノマー（１）及び重合体（１）からなる群から選ばれる少なくとも１種以上と、脂環式炭化水素骨格を有するポリイソシアネート化合物及びポリオール化合物を反応させて得られる化合物（２）と、を含む組成物。
ただしモノマー（１）とは、式（Ｉ）〜式（ＶＩ）で表されるモノマーからなる群から選ばれる少なくとも１種のモノマーをいい、
重合体（１）とは、式（Ｉ）〜式（ＶＩ）で表されるモノマーからなる群から選ばれる少なくとも１種のモノマーを重合してなる重合体をいう。
2010116529.tif 000060
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
2010116529.tif 000061
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
2010116529.tif 000062
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
2010116529.tif 000063
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
2010116529.tif 000064
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
2010116529.tif 000065
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【請求項１４】
さらに光重合開始剤（３）を含む請求項１３記載の組成物。
【請求項１５】
ポリオール化合物が、
平均分子量４００以上１００００以下のポリオール化合物（２ａ）と、
（２ａ）とは異なり、分子量５０以上４００未満のジオール化合物（２ｂ）と、を含む化合物である請求項１３又は１４記載の組成物。
【請求項１６】
請求項１３〜１５のいずれか記載の組成物を重合してなる重合体。
【請求項１７】
請求項１３〜１５のいずれか記載の組成物を、成膜化しさらに延伸する光学フィルムの製造方法。
【請求項１８】
組成物を含む溶液を平滑な面にキャストして溶剤を留去することによって成膜化する請求項１７記載の光学フィルムの製造方法。
【請求項１９】
請求項１３〜１５のいずれか記載の組成物の光学フィルムを製造するための使用。
【請求項２０】
ポリイソシアネート化合物及びポリオール化合物を反応させて得られる化合物であって、
ポリイソシアネート化合物１００モル％中、置換されていてもよいシクロヘキシレン骨格を有する２価の基を含む化合物を８０モル％以上有し、
ポリオール化合物１００モル％中、式（Ａ−２）で表される化合物を６０モル％以上有する化合物。
2010116529.tif 000066
（式（Ａ−２）中、Ｒ27及びＲ28は、それぞれ独立に、単結合、炭素数１〜８のアルキレン基又は−Ｑ―Ｒ２８’―もしくは−Ｒ２８’―Ｑ―Ｒ２８’’−（ただし、Ｒ２８’及びＲ２８’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−又は−ＣＯ−Ｏ−を表す。）を表す。）
【発明の詳細な説明】
【技術分野】
【０００１】
本発明は、光学フィルム及び該光学フィルムの製造方法等に関する。
【背景技術】
【０００２】
可視光全域の入射光に対して、均一な位相差特性を与える位相差板を、積層ではなく単層で形成する技術が求められており、例えば正の複屈折性を示すポリマーとしてノルボルネン系樹脂を含み、更に負の複屈折性を示すポリマーとしてスチレン−無水マレイン酸共重合体を含む単層フィルムを延伸して得られる位相差板によれば、広い波長域で一様の偏光変換が可能であることが知られている（例えば特許文献１参照）。
【先行技術文献】
【特許文献】
【０００３】
【特許文献１】特開２００１−３３７２２２号公報
【発明の概要】
【発明が解決しようとする課題】
【０００４】
本発明の課題は、広い波長域で一様の偏光変換が可能な新たな光学フィルムを提供することである。
【課題を解決するための手段】
【０００５】
本発明は、式（Ｉ）〜式（ＶＩ）で表されるモノマーからなる群から選ばれる少なくとも1種のモノマー（１）に由来する構造単位と、
脂環式炭化水素骨格を有するポリイソシアネート化合物及びポリオール化合物を反応させて得られる化合物（２）に由来する構造単位と、
を有する樹脂を含む光学フィルムである。
【０００６】
2010116529.tif 000002
【０００７】
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
【０００８】
2010116529.tif 000003
【０００９】
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
【００１０】
2010116529.tif 000004
【００１１】
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００１２】
2010116529.tif 000005
【００１３】
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
【００１４】
2010116529.tif 000006
【００１５】
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００１６】
2010116529.tif 000007
【００１７】
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【００１８】
また本発明は、脂環式炭化水素骨格を有するポリイソシアネート化合物が、置換されていてもよいシクロヘキシレン骨格を有する２価の基を含む化合物である上記光学フィルムである。
【００１９】
また本発明は、脂環式炭化水素骨格を有するポリイソシアネート化合物が、式（Ｂ−１）で表される化合物である上記光学フィルムである。
【００２０】
2010116529.tif 000008
【００２１】
（式（Ｂ−１）中、Ｒ２１は、炭素数１〜１２のアルキル基又は炭素数１〜１２のアルコキシ基を表す。ｎは０〜１０の整数を表す。ｎが２以上の整数である場合、複数のＲ２１は、それぞれ同一であっても異なっていてもよい。）
【００２２】
また本発明は、脂環式炭化水素骨格を有するポリイソシアネート化合物が、イソホロンジイソシアネートである上記光学フィルムである。
【００２３】
また本発明は、ポリオール化合物が、式（Ａ−１）で表される化合物である上記光学フィルムである。
【００２４】
2010116529.tif 000009
【００２５】
（式（Ａ−１）中、Ｒ32は、単結合、炭素数１〜８のアルキレン基又は−Ｑ−Ｒ３2’−、−Ｒ３２’−Ｑ−もしくは−Ｒ３2’−Ｑ−Ｒ32’’−（ただし、Ｒ３２’及びＲ32’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−、−ＣＯ−Ｏ−又は−Ｏ−ＣＯ−Ｏ−を表す。）を表す。Ｒ33は、炭素数１〜１２の炭化水素基、複素環基、−Ｒ３３’−ＣＯ−Ｒ３３’’−基（ただし、Ｒ３３’及びＲ３３’’は、それぞれ独立に、単結合、炭素数１〜１１の炭化水素基又は複素環基を表す。）を表す。ｎ31は、１〜１５の整数を表す。ｎ31が２以上の整数のとき、複数のＲ３２及びＲ３３は、それぞれ同一であっても異なっていてもよい。）
【００２６】
また本発明は、ポリオール化合物が、１，４−ブタンジオール、１，６−ヘキサンジオール、トリプロピレングリコール、１，４−シクロヘキサンジオール、１，４−シクロヘキサンジメタノール、ポリプロピレングリコール、及びポリヘキサメチレンカーボネートジオールからなる群から選ばれる少なくとも１種の化合物である上記光学フィルムである。
【００２７】
また本発明は、式（Ｉ）で表されるモノマーが、スチレン、Ｎ−ビニルカルバゾール、ビニルナフタレン及びビニルアントラセンからなる群から選ばれる少なくとも１種のモノマーである上記光学フィルムである。
【００２８】
また本発明は、式（ＩＩ）で表されるモノマーが、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルフォリン、ジメチルアミノエチル（メタ）アクリレート及びジエチルアミノエチル（メタ）アクリレートからなる群から選ばれる少なくとも１種のモノマーである上記光学フィルムである。
【００２９】
また本発明は、式（ＩＩＩ）で表されるモノマーが、（メタ）アクリル酸、メチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも１種のモノマーである上記光学フィルムである。
【００３０】
また本発明は、式（ＶＩ）で表されるモノマーが、式（ＶＩ−１）で表されるモノマーである上記光学フィルムである。
【００３１】
2010116529.tif 000010
【００３２】
（式（ＶＩ−１）中、Ｒ１３、Ｒ１４、Ｘ５、Ｘ６、ｖ３及びｗ３は、上記と同じ意味を表す。）
【００３３】
また本発明は、光学フィルムを透過する透過光の波長νｎｍにおける位相差値Ｒｅ（ν）が、下記式を充足する上記光学フィルムである。
Ｒｅ（４５０）＜Ｒｅ（５５０）＜Ｒｅ（６５０）
【００３４】
また本発明は、上記光学フィルムからなる位相差板である。
【００３５】
また本発明は、モノマー（１）及び重合体（１）からなる群から選ばれる少なくとも１種と、脂環式炭化水素骨格を有するポリイソシアネート化合物及びポリオール化合物を反応させて得られる化合物（２）と、を含む組成物である。
ただしモノマー（１）とは、式（Ｉ）〜式（ＶＩ）で表されるモノマーからなる群から選ばれる少なくとも１種のモノマーをいい、
重合体（１）とは、少なくとも式（Ｉ）〜式（ＶＩ）で表されるモノマーからなる群から選ばれる少なくとも１種のモノマーを重合してなる重合体をいう。
【００３６】
2010116529.tif 000011
【００３７】
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
【００３８】
2010116529.tif 000012
【００３９】
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
【００４０】
2010116529.tif 000013
【００４１】
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００４２】
2010116529.tif 000014
【００４３】
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
【００４４】
2010116529.tif 000015
【００４５】
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００４６】
2010116529.tif 000016
【００４７】
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【００４８】
また本発明は、さらに光重合開始剤（３）を含む上記組成物である。
【００４９】
また本発明は、ポリオール化合物が、
平均分子量４００以上１００００以下のポリオール化合物（２ａ）と、
（２ａ）とは異なり、分子量５０以上４００未満のジオール化合物（２ｂ）と、を含む化合物である上記組成物である。
【００５０】
また本発明は、上記組成物を重合してなる重合体である。
【００５１】
また本発明は、上記組成物を、成膜化しさらに延伸する光学フィルムの製造方法である。
【００５２】
また本発明は、組成物を含む溶液を平滑な面にキャストして溶剤を留去することによって成膜化する上記光学フィルムの製造方法である。
【００５３】
また本発明は、上記組成物の光学フィルムを製造するための使用である。
【００５４】
また本発明は、ポリイソシアネート化合物及びポリオール化合物を反応させて得られる化合物であって、
ポリイソシアネート化合物１００モル％中、置換されていてもよいシクロヘキシレン骨格を有する２価の基を含む化合物を８０モル％以上有し、
ポリオール化合物１００モル％中、式（Ａ−２）で表される化合物を６０モル％以上有する化合物である。
【００５５】
2010116529.tif 000017
【００５６】
（式（Ａ−２）中、Ｒ27及びＲ28は、それぞれ独立に、単結合、炭素数１〜８のアルキレン基又は−Ｑ―Ｒ２８’―もしくは−Ｒ２８’―Ｑ―Ｒ２８’’−（ただし、Ｒ２８’及びＲ２８’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−又は−ＣＯ−Ｏ−を表す。）を表す。）
【発明の効果】
【００５７】
本発明の光学フィルムによれば、広い波長域で一様の偏光変換が可能である。
【発明を実施するための形態】
【００５８】
以下、本発明について詳細に説明する。光学フィルムとは、光を透過し得るフィルムであって、光学的な機能を有するフィルムをいう。光学的な機能とは、屈折、複屈折等を意味する。
本発明において、構造単位とは、所定の複屈折性を発揮する最小単位であり、（コ）ポリマー又は化合物に由来する単位を意味する。また、モノマー単位とは、（コ）ポリマーを構成するモノマーに由来する単位を意味する。
なお、所定の複屈折性の発揮は、所定の構造単位を含む樹脂から得られた層を延伸した際、延伸した方向（±１０°）の屈折率が最大（正）又は延伸した方向と直交（±１０°）する方向の屈折率が最大（負）等になることを意味する。
【００５９】
また、（コ）ポリマーとは、ホモポリマー及びコポリマーの双方を包含する。（メタ）アクリル酸は、アクリル酸及び（メタ）アクリル酸の双方を包含する。
さらに、光学フィルムとは、光を透過し得るフィルムであって、光学的な機能を有するフィルムを意味する。光学的な機能とは、屈折、複屈折などを指す。
【００６０】
本発明の光学フィルムは、上記式（Ｉ）〜式（ＶＩ）で表されるモノマー（以下「モノマー（Ｉ）〜モノマー（ＶＩ）」という場合がある）からなる群から選ばれる少なくとも1種のモノマー（１）に由来する構造単位を有する樹脂を含む。
【００６１】
2010116529.tif 000018
【００６２】
（式（Ｉ）中、Ｒ１は、水素原子又はメチル基を表し、Ｒ２は、炭素数６〜２０の環状炭化水素基又は炭素数４〜２０の複素環基を表し、該環状炭化水素基及び複素環基は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基、炭素数１〜１２のアシルオキシ基、アミノ基、一つ若しくは二つの炭素数１〜１２のアルキル基で置換されたアミノ基又はハロゲン原子で置換されていてもよく、前記アルキル基、アルコキシ基、アリール基、アラルキル基、アシル基及びアシルオキシ基は、水酸基、アミノ基、炭素数１〜６のアルコキシ基、炭素数１〜６のアシルオキシ基又は炭素数１〜６のアシル基で置換されていてもよい。）
オキソ基とは、カルボニル基のＯ＝を表す。
【００６３】
モノマー（Ｉ）において、Ｒ１は、好ましくは水素原子である。
【００６４】
モノマー（Ｉ）において、環状炭化水素基は、脂環式炭化水素基であってもよいし、芳香族炭化水素基であってもよく、芳香族炭化水素基が好ましい。単環の環状炭化水素基であってもよいし、縮合環状炭化水素基であってもよい。脂環式炭化水素基の具体例としては、シクロヘキシル基等が挙げられる。芳香族炭化水素基の具体例としては、フェニル基、ナフチル基及びアントラセニル基等が挙げられる。複素環基としては、窒素原子、酸素原子等のヘテロ原子を環の構成原子として含む複素環基であればよい。単環の複素環基であってもよいし、縮合環状の複素環基であってもよい。具体的には、ピロリル基、フラニル基、チオフェン基、ピラジニル基、ピラゾリル基、イミダゾリル基、ピリジニル基、ピペリジニル基、ピペラジニル基、テトラヒドロフラニル基、インドール基、チアゾリル基、カルバゾリル基等が挙げられる。Ｒ２としては、芳香族炭化水素基または複素環基が好ましい。
【００６５】
環状炭化水素基及び複素環基は、水酸基、オキソ基、たとえばメチル基、エチル基、イソプロピル基、ｔ−ブチル基又はオクチル基などの炭素数１〜１２のアルキル基、たとえばメトキシ基又はエトキシ基などの炭素数１〜１２のアルコキシ基、例えばフェニル基、ナフチル基等の炭素数６〜１２のアリール基、例えばベンジル基等の炭素数７〜１２のアラルキル基、グリシジルオキシ基、例えばアセチル基等の炭素数２〜４のアシル基、例えばアセチルオキシ基等の炭素数１〜１２のアシルオキシ基、アミノ基、例えばエチルアミノ基、ジメチルアミノ基等の一つ若しくは二つの炭素数１〜１２のアルキル基で置換されたアミノ基、及びたとえばフッ素原子、塩素原子又は臭素原子などのハロゲン原子からなる群から選ばれる少なくとも一つで置換されていてもよい。
【００６６】
環状炭化水素基及び複素環基は、環状炭化水素基及び複素環基からなる群から選ばれる少なくとも一つが連結基を介して環状炭化水素基又は複素環基に結合された基であってもよい。連結基としては、たとえばメチレン基、エチリデン基、プロピリデン基、イソプロピリデン基、シクロヘキシリデン基、エチレン基又はプロピレン基などの炭素数１〜６程度の炭化水素基、酸素原子、硫黄原子、カルボニル基あるいは−ＣＯ２−などが挙げられる。また複数の環状炭化水素基及び複素環基から選ばれる基が、単結合で結合していてもよい。
【００６７】
モノマー（Ｉ）として、異なる複数のモノマーを併用してもよい。
【００６８】
具体的には、複数の芳香族炭化水素基が単結合で結合したビフェニル基や、複数の芳香族炭化水素基がイソプロピリデン基で結合した下記式で表される基等が挙げられる。
【００６９】
2010116529.tif 000019
【００７０】
モノマー（Ｉ）としては、例えばスチレン、ｏ−メチルスチレン、ｍ−メチルスチレン、ｐ−メチルスチレン、２，４−ジメチルスチレン、ｏ−エチルスチレン、ｐ−エチルスチレン、トリメチルスチレン、プロピルスチレン、ｔｅｒｔ−ブチルスチレン、シクロヘキシルスチレン、ドデシルスチレン等のアルキルスチレン、例えばヒドロキシスチレン、ｔ−ブトキシスチレン、ビニル安息香酸、ビニルベンジルアセテート、ｏ−クロロスチレン、ｐ−クロロスチレン及びアミノスチレン等の、ベンゼン環に水酸基、アルコキシ基、カルボキシル基、アシルオキシ基、ハロゲン及びアミノ基等から選ばれる基が結合した置換スチレン、例えば４−ビニルビフェニル、２−エチル−４ベンジルスチレン、４−（フェニルブチル）スチレン及び４−ヒドロキシ−４’−ビニルビフェニル等のビニルビフェニル系化合物、ビニルナフタレン及びビニルアントラセン等の縮合環及びビニル基を有する化合物等が挙げられる。
【００７１】
芳香族複素環基を有するモノマー（Ｉ）としては、Ｎ−ビニルピロリドン、Ｎ−ビニルカルバゾール、ビニルピリジン、Ｎ−ビニルフタルイミド及びＮ−ビニルインドール等が挙げられる。
【００７２】
モノマー（Ｉ）としては、スチレン、Ｎ−ビニルカルバゾール、ビニルナフタレン及びビニルアントラセンからなる群から選ばれる少なくとも1種のモノマーであると、光学フィルムが広い波長域でより一様の偏光変換を行うことが可能になることから好ましく、スチレン又はＮ−ビニルカルバゾールであることが特に好ましい。モノマー（Ｉ）として、異なる複数のモノマーを併用してもよい。
【００７３】
モノマー（Ｉ）に由来する構造単位の含有量は、本発明の光学フィルムに含まれるすべての構造単位の合計量を１００重量％とした場合、含まれなくてもよいが、たとえば１〜２０重量％、好ましくは２〜１５重量％、特に好ましくは３〜１０重量％である。上記範囲内であると、光学フィルムが広い波長域でより一様の偏光変換を行うことが可能になることから好ましい。
【００７４】
2010116529.tif 000020
【００７５】
（式（ＩＩ）中、Ｒ３は水素原子又はメチル基を表し、Ｒ４及びＲ５は、それぞれ独立に、水素原子又は炭素数１〜６のアルキル基を表す。或いは、Ｒ４及びＲ５が連結して炭素数４〜６のアルキレン基を形成してもよい。該アルキル基及び該アルキレン基に含まれる水素原子は、水酸基に置換されていてもよく、該アルキル基及び該アルキレン基に含まれるメチレン基は、酸素原子、硫黄原子又は−ＮＨ−に置換されていてもよい。Ｒ６は単結合又は炭素数２〜６のオキシアルキレン基を表す。）
【００７６】
モノマー（ＩＩ）において、Ｒ３は、好ましくは水素原子である。
【００７７】
モノマー（ＩＩ）の具体例としては、例えば（メタ）アクリルアミドのほかに、Ｎ−メチル（メタ）アクリルアミド、Ｎ−エチル（メタ）アクリルアミド、Ｎ−イソプロピル（メタ）アクリルアミド、Ｎ−ブチル（メタ）アクリルアミド及びＮ−（２−ヒドロキシエチル）アクリルアミド等のＮ−置換（メタ）アクリルアミド、例えばＮ，Ｎ−ジメチル（メタ）アクリルアミド、Ｎ，Ｎ−ジエチル（メタ）アクリルアミド、Ｎ，Ｎ−ジプロピル（メタ）アクリルアミド、（メタ）アクリロイルモルフォリン等のＮ，Ｎ−置換（メタ）アクリルアミド、２−ジメチルアミノエチル（メタ）アクリレート及び２−ジエチルアミノエチル（メタ）アクリレート等が挙げられる。
【００７８】
モノマー（ＩＩ）としては、Ｎ，Ｎ−ジメチルアクリルアミド、Ｎ，Ｎ−ジエチルアクリルアミド、Ｎ−（２−ヒドロキシエチル）アクリルアミド、Ｎ−イソプロピルアクリルアミド、アクリロイルモルフォリン、２−ジメチルアミノエチル（メタ）アクリレート及び２−ジエチルアミノエチル（メタ）アクリレートからなる群から選ばれる少なくとも1種のモノマーであると、光学フィルムが広い波長域でより一様の偏光変換を行うことが可能になることから好ましく、Ｎ，Ｎ−ジメチルアクリルアミド、Ｎ，Ｎ−ジエチルアクリルアミド、Ｎ−（２−ヒドロキシエチル）アクリルアミド、アクリロイルモルフォリン及び２−ジメチルアミノエチル（メタ）アクリレートからなる群から選ばれる少なくとも1種のモノマーであることが特に好ましい。モノマー（ＩＩ）として、異なる複数のモノマーを併用してもよい。
【００７９】
モノマー（ＩＩ）は、例えば、和光純薬工業（株）、東京化成工業（株）、シグマ・アルドリッチジャパン（株）等から市販されている。モノマー（ＩＩ）としては、市販されているものをそのまま使用すればよい。
【００８０】
モノマー（ＩＩ）に由来する構造単位の含有量は、本発明の光学フィルムに含まれるすべての構造単位の合計量を１００重量％とした場合、含まれなくてもよいが、たとえば５〜９５重量％、好ましくは１０〜７０重量％、特に好ましくは１５〜６０重量％である。上記範囲内であると、光学フィルムが広い波長域でより一様の偏光変換を行うことが可能になることから好ましい。
【００８１】
2010116529.tif 000021
【００８２】
（式（ＩＩＩ）中、Ｒ７は水素原子又はメチル基を表す。Ｒ８は、水素原子、メチル基又は炭素数６〜２０の環状炭化水素基を表す。該環状炭化水素基に含まれる水素原子は、水酸基、オキソ基、炭素数１〜１２のアルキル基、炭素数１〜１２のアルコキシ基、炭素数６〜１２のアリール基、炭素数７〜１２のアラルキル基、グリシジルオキシ基、炭素数２〜４のアシル基又はハロゲン原子に置換されていてもよく、該環状炭化水素基に含まれるメチレン基は、酸素原子、硫黄原子又は−ＮＨ−に置換されていてもよい。該アルキル基、該アルコキシ基、該アリール基及び該アラルキル基に含まれる水素原子は、水酸基又はハロゲン原子に置換されていてもよい。）
【００８３】
モノマー（ＩＩＩ）において、Ｒ７は、好ましくは水素原子である。
【００８４】
モノマー（ＩＩＩ）において、炭素数６〜２０の環状炭化水素基としては、例えばフェニル基、ナフチル基及びアントラニル基等の芳香族炭化水素基、例えばシクロペンチル基、シクロヘキシル基、イソボルニル基、トリシクロデカニル基及びアダマンチル基等のシクロアルキル基等が挙げられる。
【００８５】
該環状炭化水素基には、メチル基、エチル基、イソプロピル基、ｔ−ブチル基及びオクチル基等の炭素数１〜１２のアルキル基、例えばメトキシ基及びエトキシ基等の炭素数１〜１２のアルコキシ基、例えばフッ素原子、塩素原子及び臭素原子等のハロゲン原子、例えばアセチル基等のような炭素数２〜４のアシル基、炭素数６〜１２のアリール基、炭素数７〜１２のアラルキル基、水酸基、グリシジルオキシ基並びにカルボキシル基からなる群から選ばれる少なくとも1種の基が結合していてもよい。
該環状炭化水素基に含まれるメチレン基は、酸素原子、硫黄原子及び窒素原子等のヘテロ原子に置換されていてもよい。
【００８６】
モノマー（ＩＩＩ）の具体例としては、（メタ）アクリル酸、メチル（メタ）アクリレート、フェニル（メタ）アクリレート、ナフチル（メタ）アクリレート、アントラセニル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレン等が挙げられる。
【００８７】
モノマー（ＩＩＩ）としては、メチル（メタ）アクリレート、フェニル（メタ）アクリレート、ナフチル（メタ）アクリレート、シクロヘキシル（メタ）アクリレート、２−テトラヒドロピラニル（メタ）アクリレート、イソボルニル（メタ）アクリレート、トリシクロデカニル（メタ）アクリレート、アダマンチル（メタ）アクリレート及び１−アクリロイル−４−メトキシナフタレンからなる群から選ばれる少なくとも1種のモノマーであると、光学フィルムが広い波長域でより一様の偏光変換を行うことが可能になることから好ましく、（メタ）アクリル酸、メチル（メタ）アクリレート及びシクロヘキシル（メタ）アクリレートからなる群から選ばれる少なくとも1種のモノマーであることが特に好ましい。モノマー（ＩＩＩ）として、異なる複数のモノマーを併用してもよい。
【００８８】
モノマー（ＩＩＩ）に由来する構造単位の含有量は、本発明の光学フィルムに含まれるすべての構造単位の合計量を１００重量％とした場合、含まれなくてもよいが、たとえば１〜９５重量％、好ましくは５〜９０重量％、特に好ましくは１０〜８０重量％である。上記範囲内であると、光学フィルムが広い波長域でより一様の偏光変換を行うことが可能になることから好ましい。
【００８９】
2010116529.tif 000022
【００９０】
（式（ＩＶ）中、Ｒ９及びＲ１０は、それぞれ独立に、水素原子又はメチル基を表し、Ｘ１及びＸ２は、それぞれ独立に、炭素数２〜６のアルキレン基を表す。該アルキレン基に含まれる水素原子は、炭素数１〜６のアルキル基、オキソ基又は水酸基に置換されていてもよい。Ｚ１及びＺ２は、それぞれ独立に、単結合又はメチレン基を表す。ｓは１又は２の整数、ｔは０又は１の整数を表す。ｖ１及びｗ１は、それぞれ独立に、０〜６の整数を表す。）
【００９１】
2010116529.tif 000023
【００９２】
（式（Ｖ）中、Ｒ１１及びＲ１２は、それぞれ独立に、水素原子又はメチル基を表し、Ｘ３及びＸ４は、それぞれ独立に、炭素数２〜６のアルキレン基を表す。該アルキレン基に含まれる水素原子は、炭素数１〜６のアルキル基、オキソ基又は水酸基に置換されていてもよい。Ｚ３及びＺ４は、それぞれ独立に、単結合又はメチレン基を表す。ｖ２及びｗ２は、それぞれ独立に、０〜６の整数を表す。）
【００９３】
モノマー（ＩＶ）及びモノマー（Ｖ）について、具体的には、式（ＩＶ−１）及び式（Ｖ−１）で表されるモノマーが挙げられる。
【００９４】
2010116529.tif 000024
式（ＩＶ−１）及び式（Ｖ−１）中、Ｒ９〜Ｒ１２、ｓ、ｔ、ｖ２及びｗ２は、上記と同じ意味を表す。
【００９５】
モノマー（ＩＶ）として、更に具体的には、例えば式（ＩＶ−２）〜式（ＩＶ−４）で表されるモノマーが挙げられる。式（ＩＶ−４）で表されるモノマーは、ＤＣＰ（商品名、新中村化学工業（株）製）として市販されている。
【００９６】
2010116529.tif 000025
式（ＩＶ−２）及び式（ＩＶ−３）中、ｖ１及びｗ１は上記と同じ意味を表す。
【００９７】
モノマー（ＩＶ）に含まれる（メタ）アクリロイル基は、脂環式炭化水素骨格を有する原子団の水酸基に直接、（メタ）アクリル酸をエステル化させて得られたものであってもよいし、脂環式炭化水素骨格を有する原子団の水酸基にエチレンオキサイドを反応させて得られた末端水酸基に（メタ）アクリル酸をエステル化させて得られたものであってもよい。
具体的に、式（ＩＶ−２）で表される化合物は、アクリル酸にカプロラクトンを反応させ、末端カルボン酸と脂環式アルコール（トリシクロデカンジアルコール）とを反応させて得られる。また式（ＩＶ−３）で表される化合物は、脂環式アルコール（トリシクロデカンジアルコール）にグリシジルアクリレートを反応させて得られる。
【００９８】
モノマー（ＩＶ）としては、更に式（ＩＶ−５）で表されるモノマーが挙げられる。
【００９９】
2010116529.tif 000026
【０１００】
式（ＩＶ−５）中、Ｒ９、Ｒ１０、ｖ１及びｗ１は上記と同じ意味を表す。
【０１０１】
更に具体的には、例えば式（ＩＶ−６）及び式（ＩＶ−７）で表されるモノマーが挙げられる。
【０１０２】
2010116529.tif 000027
【０１０３】
式（ＩＶ−７）中、ｖ１及びｗ１は上記と同じ意味を表す。
【０１０４】
式（ＩＶ−６）で表されるモノマーに含まれるアクリロイル基は、脂環式炭化水素骨格に結合した水酸基に直接、アクリル酸をエステル化させて得られたものである。
式（ＩＶ−７）で表されるモノマーに含まれるアクリロイル基は、脂環式炭化水素骨格に結合した水酸基にエチレンオキサイドを反応させて得られた末端水酸基に、アクリル酸をエステル化させて得られたものである。
【０１０５】
モノマー（Ｖ）として、更に具体的には、例えば式（Ｖ−２）で表されるモノマーが挙げられる。式（Ｖ−２）で表されるモノマーは、Ａ−ＣＨＤ−４Ｅ（商品名、新中村化学工業（株）製）として市販されている。
【０１０６】
2010116529.tif 000028
【０１０７】
モノマー（ＩＶ）に由来する構造単位の含有量は、本発明の光学フィルムに含まれるすべての構造単位の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【０１０８】
モノマー（Ｖ）に由来する構造単位の含有量は、本発明の光学フィルムに含まれるすべての構造単位の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【０１０９】
2010116529.tif 000029
【０１１０】
（式（ＶＩ）中、Ｒ１３及びＲ１４は、それぞれ独立に、水素原子又はメチル基を表し、Ｘ５及びＸ６は、それぞれ独立に、炭素数２〜６のアルキレン基を表す。該アルキレン基に含まれる水素原子は、炭素数１〜６のアルキル基、オキソ基又は水酸基に置換されていてもよい。Ｒ６１〜Ｒ７６は、それぞれ独立に、水素原子、水酸基、ハロゲン原子、炭素数１〜６のアルキル基、炭素数１〜６のアルコキシ基、グリシジルオキシ基、ニトロ基又はシアノ基を表す。ｖ３及びｗ３は、それぞれ独立に、０〜６の整数を表す。）
【０１１１】
モノマー（ＶＩ）としては、特に式（ＶＩ−１）で表される化合物が好ましい。
【０１１２】
2010116529.tif 000030
【０１１３】
式（ＶＩ−１）中、Ｒ１３、Ｒ１４、Ｘ５、Ｘ６、ｖ３及びｗ３は、上記と同じ意味を表す。
【０１１４】
モノマー（ＶＩ）として、更に具体的には、例えば式（ＶＩ−２）で表されるモノマーが挙げられる。式（ＶＩ−２）で表されるモノマーは、Ａ−ＢＰＥＦ（商品名、新中村化学工業（株）製）として市販されている。
【０１１５】
2010116529.tif 000031
【０１１６】
モノマー（ＶＩ）に含まれる（メタ）アクリロイル基は、ビスフェノールフルオレンの水酸基に直接、（メタ）アクリル酸をエステル化させて得られたものであってもよいし、ビスフェノールフルオレンの水酸基にエチレンオキサイド等を反応させて得られた末端水酸基に（メタ）アクリル酸をエステル化させて得られたものであってもよい。
【０１１７】
モノマー（ＶＩ）に由来する構造単位の含有量は、本発明の光学フィルムに含まれるすべての構造単位の合計量を１００重量％とした場合、含まれなくてもよいが、たとえば５〜９０重量％、好ましくは１０〜８０重量％、特に好ましくは２０〜７０重量％である。上記範囲内であると、光学フィルムが広い波長域でより一様の偏光変換を行うことが可能になることから好ましい。
【０１１８】
モノマー（１）に由来する構造単位の含有量は、本発明の光学フィルムに含まれるすべての構造単位の合計量を１００重量％とした場合、例えば５〜９５重量％、好ましくは１０〜９０重量％、特に好ましくは２０〜８０重量％である。上記範囲内であると、光学フィルムが広い波長域でより一様の偏光変換を行うことが可能になることから好ましい。
【０１１９】
本発明の光学フィルムは、モノマー（１）と共重合可能なモノマー（以下「共重合可能なモノマー」という場合がある）に由来する構造単位を含んでいてもよい。
【０１２０】
共重合可能なモノマーとしては、例えば、下記式（Ｄ−ａ）で表されるモノマー（以下「モノマー（Ｄ−ａ）」という場合がある）、エチレン、炭素数３〜２０のα−オレフィン化合物、炭素数５〜２０の環状オレフィン、ビニル化合物、３官能以上の多官能光重合性化合物等が挙げられる。
【０１２１】
2010116529.tif 000032
【０１２２】
（式（Ｄ−ａ）中、Ｒ１７は水素原子又はメチル基を表し、Ｒ１８は炭素数６〜２０の芳香族性を有する基を少なくとも１つ有する原子団を表す。Ｙは、炭素数２〜６のアルキレン基又は炭素数２〜６のアルキレンオキシ基を表し、該アルキレン基及び該アルキレンオキシ基に含まれる水素原子は、炭素数１〜６のアルキル基、オキソ基又は水酸基に置換されていてもよい。ｍは、１〜６の整数を表す。）
【０１２３】
モノマー（Ｄ−ａ）としては、式（Ｄ−２）及び式（Ｄ−３）で表されるモノマーが好ましい。
【０１２４】
2010116529.tif 000033
【０１２５】
（式（Ｄ−２）及び式（Ｄ−３）中、Ｙ１は、炭素数２〜６のアルキレン基を表す。該アルキレン基に含まれる水素原子は、炭素数１〜６のアルキル基、オキソ基又は水酸基に置換されていてもよい。Ｒ１９は、水素原子、水酸基、炭素数１〜６のアルキル基、炭素数１〜６のアルコキシ基又はグリシジルオキシ基を表す。ｐは、それぞれ独立に、０〜５の整数、ｑは、それぞれ独立に、０〜４の整数を表す。Ｒ１７及びｍは、上記と同じ意味を表す。ｐ又はｑが２以上の整数のとき、Ｒ１９は、同一であっても異なっていてもよい。）
【０１２６】
モノマー（Ｄ−２）の具体例としては、式（Ｄ−２−１）で表されるモノマーが挙げられ、モノマー（Ｄ−３）の具体例としては、式（Ｄ−３−１）で表されるモノマーが挙げられる。
【０１２７】
2010116529.tif 000034
【０１２８】
モノマー（Ｄ−ａ）の製造方法としては、例えば、Ｒ１８の構造を与える化合物としてフェノール化合物を用い、該化合物にエチレンオキサイド等のアルキレンオキサイドを反応させて、Ｒ１８−（Ｙ）ｍ−ＯＨを得て、更にアクリル酸及びメタクリル酸等から選ばれる化合物をエステル化する方法、例えばＲ１８の構造を与える化合物として、ハロゲン化ベンゼン化合物を用い、該化合物にアルキレンジオールを反応させて、Ｒ１８−（Ｙ）ｍ−ＯＨを得て、更にアクリル酸及びメタクリル酸等から選ばれる化合物でエステル化する方法等が挙げられる。
【０１２９】
式（Ｄ−２−１）及び式（Ｄ−３−１）で表される化合物は新中村化学工業（株）からＮＫエステルＡ−ＬＥＮ−１０及びＮＫエステルＡ−ＣＭＰ−１Ｅの商品名で市販されている。
【０１３０】
共重合可能なモノマーとして用いられる炭素数３〜２０のα−オレフィン化合物としては、例えば、プロピレン、１−ブテン、１−ペンテン、１−ヘキセン、１−オクテン、１−デセン、１−ドデセン、１−テトラデセン、１−ヘキサデセン、１−オクタデセン及び１−エイコセン等の炭素数３〜２０の直鎖状α−オレフィン、４−メチル−１−ペンテン、３−メチル−１−ペンテン及び３−メチル−１−ブテン等の炭素数４〜２０の分岐状α−オレフィン等が挙げられる。
【０１３１】
エチレン及び炭素数３〜２０のα−オレフィン化合物の中でも、エチレン、炭素数が３又は４の直鎖状α−オレフィンであるプロピレン及び１−ブテンが、得られる共重合体をフィルム状に成形した際の柔軟性に優れることから好ましく、特にエチレンが好ましい。
【０１３２】
共重合可能なモノマーとして用いられる炭素数５〜２０の環状オレフィンとは、炭素環内に重合性炭素−炭素二重結合を有する化合物である。具体的には、ビシクロ［２，２，１］ヘプト−２−エンや、６−アルキルビシクロ［２，２，１］ヘプト−２−エン、５，６−ジアルキルビシクロ［２，２，１］ヘプト−２−エン、１−アルキルビシクロ［２，２，１］ヘプト−２−エン、７−アルキルビシクロ［２，２，１］ヘプト−２−エンのような、メチル基、エチル基、ブチル基等の炭素数１〜４のアルキル基が導入されたノルボンネン誘導体、テトラシクロ［４，４，０，１２，５，１７，１０］−３−ドデセン、８−アルキルテトラシクロ［４，４，０，１２，５，１７，１０］−３−ドデセン、８，９−ジアルキルテトラシクロ［４，４，０，１２，５，１７，１０］−３−ドデセン等のジメタノオクタヒドロナフタレンの８位及び／又は９位に炭素数３以上のアルキル基が導入されたジメタノオクタヒドロナフタレン誘導体、分子内に１個又は複数個のハロゲンが導入されたノルボルネンの誘導体、８位及び／又は９位にハロゲンが導入されたジメタノオクタヒドロナフタレンの誘導体等が挙げられる。
【０１３３】
共重合可能なモノマーとして用いられるビニル化合物としては、酢酸ビニル、（無水）マレイン酸、マレイン酸（ハーフ）エステル及びマレイミド等、炭素数５〜２０の脂環式構造を有するビニル化合物が挙げられる。
【０１３４】
脂環式構造を有するビニル化合物としては、例えば、シクロプロピル基、シクロブチル基、シクロペンチル基、シクロヘキシル基、シクロヘプチル基、シクロオクチル基、シクロデカニル基、ノルボルネニル基、アダマンチル基等の炭素数３〜１２程度の脂環式炭化水素基及びビニル基からなる化合物が挙げられる。
【０１３５】
共重合可能なモノマーとして用いられる３官能以上の多官能光重合性化合物としては、例えばペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。
【０１３６】
共重合可能なモノマーは、単独でも２種以上を組み合わせて用いてもよい。
共重合可能なモノマーに由来する構造単位の含有量は、本発明の光学フィルムに含まれるすべての構造単位の合計量を１００重量％とした場合、含まれなくてもよいが、例えば５０重量％以下、好ましくは３０重量％以下、特に好ましくは２０重量％以下である。上記範囲内であると、光学フィルムが広い波長域でより一様の偏光変換を行うことが可能になることから好ましい。
【０１３７】
これらのモノマー（１）及び共重合可能なモノマーはそのまま用いることもできるし、重合して重合体（1）として用いることもできる。また一部を重合体（１）としてさらに一部をモノマー（１）のまま用いることもできる。重合体（１）の重合方法としては、公知のラジカル重合法が挙げられる。ラジカル重合法としては、溶液重合、懸濁重合、乳化重合及び塊状重合等の重合方法が挙げられるが、特別に限定はされない。分子量調整、容易性及び成膜性等の観点から、溶液重合が好ましい。
【０１３８】
溶液重合に用いる溶剤としては、重合の妨げにならない限り特に限定されない。溶剤としては、例えば、トルエン及びキシレン等の芳香族炭化水素類；酢酸エチル、酢酸ブチル、エチレングリコールモノメチルエーテルアセテート、エチレングリコールモノエチルエーテルアセテート、プロピレングリコールモノメチルエーテルアセテート及びプロピレングリコールモノエチルエーテルアセテート等のエステル類；メタノール、エタノール、ｎ−プロピルアルコール及びイソプロピルアルコール等のアルコール類；アセトン、メチルエチルケトン、メチルイソブチルケトン、シクロペンタノン及びシクロヘキサノン等のケトン類等が挙げられる。
【０１３９】
ラジカル重合法で用いられる重合開始剤としては、例えば、２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル−２，２’−アゾビス（２−メチルプロピオネート）及び２，２’−アゾビス（２−ヒドロキシメチルプロピオニトリル）等のアゾ系化合物；ラウリルパーオキサイド、ｔｅｒｔ−ブチルハイドロパーオキサイド、過酸化ベンゾイル、ｔｅｒｔ−ブチルパーオキシベンゾエート、クメンヒドロパーオキシド、ジイソプロピルパーオキシジカーボネート、ジ−ｎ−プロピルパーオキシジカーボネート、ｔｅｒｔ−ブチルパーオキシネオデカノエート、ｔｅｒｔ−ブチルパーオキシピバレート及び（３，５，５−トリメチルヘキサノイル）パーオキシド等の有機過酸化物；過硫酸カリウム、過硫酸アンモニウム及び過酸化水素等無機過酸化物等が挙げられる。また熱重合開始剤と還元剤を併用したレドックス系開始剤等も重合開始剤として使用し得る。
【０１４０】
溶液重合を行う反応系の濃度は、１０重量％以上であることが好ましく、１５重量％以上５０重量％以下であることがより好ましく、２０重量％以上４０重量％以下であることが特に好ましい。重合濃度が上記範囲内であると、重合制御や得られる樹脂溶液の粘度が優れており、好ましい。
【０１４１】
溶液重合を行う反応系の温度は、１５℃以上１２０℃以下であることが好ましく、３０℃以上１１０℃以下であることがより好ましく、４０℃以上１００℃以下であることが特に好ましい。重合温度が上記範囲内であると、重合制御に優れており、好ましい。
重合体（１）の平均分子量は、１０００以上１００００００以下であることが好ましく、２０００以上８０００００以下であることがより好ましく、３０００以上５０００００以下であることが特に好ましい。重合体（１）の平均分子量が上記範囲内であると、粘性、成膜性、靭性、及び耐熱性に優れており、広い波長領域で均一な偏光変換を行う光学フィルムを得るのに適している。
【０１４２】
重合体（１）としては、市販の重合体を用いてもよい。スチレン−無水マレイン酸共重合体は、例えば、シグマ・アルドリッチジャパン（株）から販売されており、ＮＯＶＡ  Ｃｈｅｍｉｃａｌｓ  Ｊａｐａｎ  Ｌｔｄ．からは商品名「ＤＹＬＡＲＫ」として市販されている。
重合体（１）を構成するモノマーとしては、特にモノマー（Ｉ）とモノマー（ＩＩ）、又はモノマー（Ｉ）とモノマー（ＩＩＩ）との組合せを用いることが好ましい。
【０１４３】
重合体（１）の共重合形式としては、ランダム形式及びブロック形式等が挙げられるが、重合体（１）を構成する構造単位がそれぞれドメインを形成しない程度にブロック形式が少量であると、得られる光学フィルムの透明性が向上することから好ましい。
【０１４４】
また、後述する共重合可能なモノマーとして、エチレン及びプロピレン等の気体の共重合可能なモノマーを用いる場合には、窒素に代えて、かかる共重合可能なモノマー雰囲気下、好ましくは、加圧下で製造すればよい。
重合体（１）に由来する構造単位の含有量は、本発明の光学フィルムに含まれるすべての構造単位の合計量を１００重量％とした場合、含まれなくてもよいが、たとえば、組成物（１）に含まれる固形分の合計量を１００重量％とした場合、含まれなくてもよいが、たとえば１０〜７０重量％、好ましくは３０〜６０重量％、特に好ましくは４０〜５５重量％である。上記範囲内であると、光学フィルムが広い波長域でより一様の偏光変換を行うことが可能になることから好ましい。
【０１４５】
本発明の光学フィルムは、脂環式炭化水素骨格を有するポリイソシアネート化合物（以下「脂環式ポリイソシアネート」という場合がある）とポリオール化合物（以下「ポリオール」という場合がある）とを反応させて得られる化合物（２）（以下「化合物（２）」という場合がある））に由来する構造単位を有する樹脂を含む。
ポリイソシアネート化合物とは、２以上のイソシアネート基を含む化合物を、ポリオール化合物とは、２以上の水酸基を有する化合物をいう。
【０１４６】
化合物（２）に由来する構造単位としては、
脂環式ポリイソシアネート及びポリオールを反応させて得られる化合物（以下「ポリウレタン」という場合がある）に由来する構造単位；
及び脂環式ポリイソシアネート、ポリオール及びポリアミンを反応させて得られる化合物（以下「ポリウレタン尿素」という場合がある）に由来する構造単位；
が挙げられる。
脂環式ポリイソシアネートの具体例としては、イソホロンジイソシアネート、水添トリレンジイソシアネート、水添キシレンジイソシアネート、１，３−ジイソシアネートシクロヘキサン、１，４−ジイソシアネートシクロヘキサン、ジシクロヘキシルメタン−４，４′−ジイソシアネート、２，４，４−トリメチルシクロヘキサンジイソシアネート、２，２，４−トリメチルシクロヘキサンジイソシアネート、ノルボルナンジイソシアネート等が挙げられる。
【０１４７】
脂環式ポリイソシアネートは、置換されていてもよいシクロヘキシレン骨格を有する２価の基を含む化合物であることが好ましい。該化合物は、式（Ｂ）で表される２価の基を含む化合物であることが好ましい。
【０１４８】
2010116529.tif 000035
（式（Ｂ）中、Ｒ２１は、炭素数１〜１２のアルキル基又は炭素数１〜１２のアルコキシ基を表す。ｎは０〜１０の整数を表す。ｎが２以上の整数である場合、複数のＲ２１は、それぞれ同一であっても異なっていてもよい。）
脂環式ポリイソシアネートは、式（Ｂ−１）で表される化合物であることが好ましい。
【０１４９】
2010116529.tif 000036
【０１５０】
（式（Ｂ−１）中、Ｒ２１は、炭素数１〜１２のアルキル基又は炭素数１〜１２のアルコキシ基を表す。ｎは０〜１０の整数を表す。ｎが２以上の整数である場合、複数のＲ２１は、それぞれ同一であっても異なっていてもよい。）
脂環式ポリイソシアネートは、イソホロンジイソシアネートであることが好ましい。
【０１５１】
ポリオールは、式（Ａ−１）で表される化合物であることが好ましい。
【０１５２】
2010116529.tif 000037
【０１５３】
（式（Ａ−１）中、Ｒ32は、単結合、炭素数１〜８のアルキレン基又は−Ｑ−Ｒ３2’−、−Ｒ３２’−Ｑ−もしくは−Ｒ３2’−Ｑ−Ｒ32’’−（ただし、Ｒ３２’及びＲ32’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−、−ＣＯ−Ｏ−又は−Ｏ−ＣＯ−Ｏ−を表す。）を表す。Ｒ33は、炭素数１〜１２の炭化水素基、複素環基、−Ｒ３３’−ＣＯ−Ｒ３３’’−基（ただし、Ｒ３３’及びＲ３３’’は、それぞれ独立に、単結合、炭素数１〜１１の炭化水素基又は複素環基を表す。）を表す。ｎ31は、１〜１５の整数を表す。ｎ31が２以上の整数のとき、複数のＲ３２及びＲ３３は、それぞれ同一であっても異なっていてもよい。）
ポリオールは、式（Ａ−２）〜式（Ａ−４）で表される化合物からなる群から選ばれる少なくとも1種の化合物であることが好ましい。
【０１５４】
2010116529.tif 000038
【０１５５】
（式（Ａ−２）中、Ｒ27及びＲ28は、それぞれ独立に、単結合、炭素数１〜８のアルキレン基又は−Ｑ―Ｒ２８’―もしくは−Ｒ２８’―Ｑ―Ｒ２８’’−（ただし、Ｒ２８’及びＲ２８’’は、それぞれ独立に、単結合又は炭素数１〜５のアルキレン基を表し、Ｑは、−Ｏ−、−ＮＨ−、−Ｓ−、−ＣＯ−、−Ｏ−ＣＯ−又は−ＣＯ−Ｏ−を表す。）を表す。）
【０１５６】
2010116529.tif 000039
（式（Ａ−３）中、Ｒ29及びＲ３０は、それぞれ独立に、単結合又は炭素数１〜８のアルキレン基を表す。Ｑは、−Ｏ−、−ＣＯ−、−Ｏ−ＣＯ−、−ＣＯ−Ｏ−又は−Ｏ−ＣＯ−Ｏ−を表す。ｖ29は、０〜１８の整数を表す。ｖ29が２以上の整数のとき、複数のＲ29及びＲ３０は、それぞれ同一であっても異なっていてもよい。）
【０１５７】
2010116529.tif 000040
式（Ａ−４）中、Ｒ３１は、それぞれ独立に、単結合又は炭素数１〜８のアルキレン基を表す。該アルキレン基に含まれる水素原子は、炭素数１〜４のアルキル基に置換されていてもよい。ｖ３１は、０〜１８の整数を表す。
【０１５８】
ポリオールとしては、低分子量のポリオールとして、分子量５０以上４００未満のポリオールが挙げられる。例えば、脂肪族、脂環族、芳香族、及び複素環式のジヒドロキシ化合物、トリヒドロキシ化合物、テトラヒドロキシ化合物等が上げられる。具体的には、エチレングリコール、プロピレングリコール、１，４−ブタンジオール、１，５−ペンタンジオール、１，６−ヘキサンジオール、１，７−ヘプタンジオール、１，８−オクタンジオール、デカメチレンジオール、２−エチル−１，６−ヘキサンジオール、２−メチル−１，３−プロパンジオール、２，５−ジメチル−２，５−ヘキサンジオール、１，３−シクロヘキサンジオール、１，４−シクロヘキサンジオール、シクロヘキサンジメタノール、ビス（β−ヒドロキシエトキシ）ベンゼン、ｐ−キシレンジオール、ジヒドロキシエチルテトラハイドロフタレート、２−メチルプロパン−１，２，３−トリオール、１，２，６−ヘキサントリオール、ペンタエリスリトール、ネオペンチルグリコール、ジエチレングリコール、トリエチレングリコール、ジプロピレングリコール、トリプロピレングリコール、グリセリン、トリメチロールプロパン等から選ばれる。
【０１５９】
低分子量のポリオールとしては、ジオール化合物であることが好ましく、特にプロピレングリコール、１，４−ブタンジオール、トリプロピレングリコール、１，４−シクロヘキサンジメタノール、１，４−シクロヘキサンジオール及び１，６−ヘキサンジオール等から選ばれることが好ましい。また低分子量のポリオールの分子量は、５０以上２００以下であることが好ましく、更には６２以上２００以下であることが好ましい。低分子量のポリオールの分子量が６２以上２００以下であると、本発明の光学フィルムの伸縮性を抑制することができるため、好ましい。
【０１６０】
高分子量のポリオールとしては、平均分子量４００以上のポリオールが挙げられる。例えば、ポリエステルポリオール、ポリエーテルポリオール、ポリカーボネートポリオール、シリコーンポリオール、ポリオレフィン系ポリオール及びこれらの共重合体等が使用される。
【０１６１】
高分子量のポリオールとしては、ジオール化合物であることが好ましく、アルキレン基の炭素数が１〜６のポリアルキレンジオール及びポリカーボネートジオールから選ばれる化合物であることが好ましく、特にポリプロピレングリコール及びポリヘキサメチレンカーボネートジオールが好ましい。また、高分子量のポリオールの平均分子量は、４００以上７０００以下であることが好ましく、更には４００以上５０００以下であることが好ましい。更には、４００以上２０００以下であることが特に好ましい。高分子量のポリオールの平均分子量が４００以上２０００以下であると、本発明の光学フィルムに柔軟性を与えるため、好ましい。
【０１６２】
ポリエステルポリオールとしては、例えばコハク酸、グルタール酸、アジピン酸、アゼライン酸、ドデカン酸、無水フタル酸、イソフタル酸、テトラヒドロ無水フタル酸、ヘキサヒドロ無水フタル酸、無水マレイン酸、フマル酸等から選ばれるジカルボン酸と低分子量のポリオールとを反応させて得られたものがある。別の方法として、β−プロピオクラトン、ピバロラクトン、δ−バレロラクトン、メチル−δ−バレロラクトン、ε−カプロラクトン、メチル−ε−カプロラクトン、ジメチル−ε−カプロラクトン、トリメチル−ε−カプロラクトン等のラクトン化合物を、低分子量のポリオールと反応せしめたものもある。
ポリエーテルポリオールとしては、ポリテトラメチレングリコール、ポリエチレングリコール、ポリプロピレングリコール、ポリオキシプロピレングリコール等がある。
【０１６３】
ポリカーボネートポリオールとしては、低分子量のポリオール類とジアリルカーボネート、ジアルキルカーボネート及びエチレンカーボネートから選ばれる化合物からエステル交換法によって得られたもの、例えばポリ−１，６−ヘキサメチレンカーボネート、ポリ−２，２’−ビス（４−ヒドロキシヘキシル）プロパンカーボネート等がある。
【０１６４】
ポリオールとしては、特に限定されるものでなく、また複数のポリオールを組み合わせて用いてもよい。得られるフィルムの柔軟性や耐久性の観点から、低分子量ポリオールと高分子量ポリオールとをそれぞれ少なくとも１種用いて組み合わせることが好ましい。特に、平均分子量４００以上１００００以下の高分子量のポリオールと、高分子量のポリオールとは異なり、分子量５０以上４００未満の低分子量のジオール化合物とを含む化合物であることが好ましい。
【０１６５】
ポリアミンとしては、芳香族ポリアミン、脂肪族ポリアミン共に利用することができる。芳香族ポリアミンとしては、例えば、トリレンジアミン、フェニレンジアミン、ジアミノジフェニルメタン、１−メチル−３，５−ジエチル−２，４−ジアミノベンゼン、１−メチル−３，５−ジエチル−２，６−ジアミノベンゼン、１，３，５−トリエチル−２，６−ジアミノベンゼン、３，５，３’，５’−テトラエチル−４，４’−ジアミノジフェニルメタン、等が挙げられる。脂肪族ポリアミンとしては、例えば、エチレンジアミン、プロピレンジアミン、ヘキサメチレンジアミン、ジ（４−アミノシクロヘキシル）メタン、１，２−ジアミノシクロヘキサン、１，３−ジアミノシクロヘキサン、１，４−ジアミノシクロヘキサン、１，２−ビス（アミノメチル）シクロヘキサン、１，３−ビス（アミノメチル）シクロヘキサン、１，４−ビス（アミノメチル）シクロヘキサン、及び３−アミノメチル−３，５，５−トリメチルシクロヘキシルアミン（イソホロンジアミン）等が挙げられる。
脂肪族ポリアミンが、変色が少ないことから好ましい。特に脂環式構造を有するポリアミンが、光学特性が良好になる傾向にあり好ましい。脂環式構造を有するポリアミンとしては、ジ（４−アミノシクロヘキシル）メタン、１，２−ジアミノシクロヘキサン、１，３−ジアミノシクロヘキサン、１，４−ジアミノシクロヘキサン、１，２−ビス（アミノメチル）シクロヘキサン、１，３−ビス（アミノメチル）シクロヘキサン、１，４−ビス（アミノメチル）シクロヘキサン、及びイソホロンジアミン等が挙げられる。
【０１６６】
ポリイソシアネート１００モル％中、置換されていてもよいシクロヘキシレン骨格を有する２価の基を含む化合物を８０モル％以上有し、ポリオール１００モル％中、式（Ａ−２）で表される化合物を６０モル％以上有する化合物であることが好ましい。
ポリウレタンの場合には、脂環式ポリイソシアネートとポリオールとの比は、脂環式ポリイソシアネート中に含まれるイソシアネート基数がポリオール中に含まれる水酸基数に対して、例えば０．９０〜２．００倍量、好ましくは、０．９５〜１．５０倍量、更に好ましくは、１．００〜１．３０倍量である。上記範囲にあると、フィルムの柔軟性や耐久性の観点から、樹脂の分子量を調整でき好ましい。ポリウレタン尿素の場合には、脂環式ポリイソシアネートとポリオールとの比は、脂環式ポリイソシアネート中に含まれるイソシアネート基数がポリオール中に含まれる水酸基数に対して、例えば０．９０〜３．００倍量、好ましくは、０．９５〜２．００倍量、更に好ましくは、１．００〜１．５０倍量である。脂環式ポリイソシアネートとポリアミンとの比は、ポリアミン中に含まれるアミノ基数が脂環式ポリイソシアネート中に含まれるイソシアネート基数に対して、０．００１〜１．００倍量、好ましくは、０．００５〜０．７０倍量、更に好ましくは、０．０１〜０．５倍量がよい。上記範囲にあると、樹脂の分子量を調整でき好ましい。
化合物（２）の製造方法としては、脂環式ポリイソシアネートとポリオールとを反応させる方法、脂環式ポリイソシアネートとポリオールとを反応させた後にポリアミンを反応させる方法等が好ましいが、脂環式ポリイソシアネートとポリアミンとを先に反応させてポリオールと反応させる方法、脂環式ポリイソシアネートとポリオールとポリアミンとを同時に反応させる方法、一部のみを部分的に反応させた後にすべてを段階的に反応させる方法、一部のみを部分的に反応させた後にすべてを同時に反応させる方法等反応順序に規制されない。
なお、本発明において光学特性等に影響を及ぼさない範囲で、分子量等をコントロールする目的で脂環式ポリイソシアネートの一部を脂環式以外のポリイソシアネートで置き換えた化合物を含むことができる。用いられるポリイソシアネートとしてはトリレンジイソシアネート、ジフェニルメタンジイソシアネート、１，３−キシレンジイソシアネート、１，４−キシレンジイソシアネート、１，３−テトラメチルキシレンジイソシアネート、１，４−テトラメチルキシレンジイソシアネート、１、５―ナフタレンジイソシアネート、トリジンジイソシアネート、１、４―フェニレンジイソシアネート、１、６―フェニレンジイソシアネート等の芳香族ポリイソシアネート類、１，６−ヘキサメチレンジイソシアネート、１，４−テトラメチレンジイソシアネート、１，１２−ドデカメチレンジイソシアネート、２，４，４−トリメチルヘキサメチレンジイソシアネート、リジンジイソシアネート等の脂肪族ポリイソシアネート等が挙げられる。
使用量としては脂環式ポリイソシアネートに対して１０モル％以下、好ましくは５モル％以下さらに好ましくは２モル％以下である。
【０１６７】
化合物（２）の製造方法である重付加反応等は、有機溶剤を用いてもよいし無溶剤でおこなってもよい。有機溶剤としては、イソシアネート基と反応しないものであれば特に限定されない。例えば、トルエン、キシレン、クロロベンゼン、ミネラルターペン等の炭化水素；酢酸エチル、酢酸ブチル、酢酸イソブチル、メチルグリコールアセテート、酢酸セロソルブ等のエステル系溶剤；アセトン、メチルエチルケトン、メチルイソブチルケトン、シクロペンタノン、シクロヘキサノン等のケトン系溶剤、等が挙げられる。また、Ｎ，Ｎ−ジメチルホルムアミド、Ｎ，Ｎ−ジメチルアセトアミド、ジメチルスルホキシド、Ｎ−メチル−２−ピロリドン、γ−ブチロラクトン等の非プロトン性極性溶剤を用いてもよい。
【０１６８】
化合物（２）の製造に際して、ウレタン化反応を促進するために、必要により通常のウレタン反応に使用される触媒を用いてもよい。具体的には、トリエチルアミン、Ｎ−エチルモルホリン、トリエチレンジアミン等の第三級アミン；ジラウリン酸ジブチル錫、ジラウリン酸ジオクチル錫、オクチル酸錫等の有機錫系触媒、テトラブチルチタネート等の有機チタン系触媒、等が挙げられる。
【０１６９】
化合物（２）の分子量は特別に限定されるものではないが、粘性や溶解性の観点から数平均分子量で１，０００〜１００，０００の範囲であることが好ましい。また、化合物（２）がウレタンオリゴマー、ウレタン尿素オリゴマー等の低分子量樹脂であってもよい。
【０１７０】
化合物（２）に由来する構造単位の含有量は、本発明の光学フィルムに含まれるすべての構造単位の合計量を１００重量％とした場合、例えば５〜９５重量％、好ましくは１０〜９０重量％、特に好ましくは２０〜８０重量％である。上記範囲内であると、光学フィルムが広い波長域でより一様の偏光変換を行うことが可能になることから好ましい。
【０１７１】
本発明の光学フィルムは、上記モノマー（１）及び上記モノマー（１）を重合してなる重合体（１）からなる群から選ばれる少なくとも少なくとも1種と、化合物（２）とを含む組成物を成膜化し更に延伸することによって得ることができる。成膜化し更に延伸する工程は、光重合工程を含んでいてもよい。光重合は、成膜化したのち延伸する前に行っても、成膜化したのち延伸しながら行っても、成膜化し更に延伸したのちに行ってもよい。特に、成膜化し光重合したのち更に延伸して得ることが好ましい。
【０１７２】
光重合工程では、組成物を紫外光（ＵＶ）によって光重合して硬化させる。紫外光の発生源としては、蛍光ケミカルランプ、ブラックライト、低圧、高圧、超高圧水銀ランプ、メタルハライドランプ、太陽光線、無電極ランプ等が例示される。紫外光の照射強度は、終始一定の強度でも行ってよいし、硬化途中で強度を変化させることにより、硬化後の物性を微調整することもできる。
【０１７３】
本発明の組成物は、更に、必要に応じて光重合開始剤（３）、溶剤（４）、重合禁止剤、光増感剤、レベリング剤及び可塑剤からなる群から選ばれる少なくとも1種を含んでいてもよい。
【０１７４】
本発明の組成物は、光重合開始剤（３）を含んでいてもよい。光重合開始剤（３）としては、例えばベンゾイン類、ベンゾフェノン類、ベンジルケタール類、α−ヒドロキシケトン類、α−アミノケトン類、ヨードニウム塩及びスルホニウム塩等が挙げられ、より具体的には、イルガキュア（Irgacure）９０７、イルガキュア１８４、イルガキュア６５１、イルガキュア２５０、イルガキュア３６９（以上、全てチバ・ジャパン（株）製）、セイクオールＢＺ、セイクオールＺ、セイクオールＢＥＥ（以上、全て精工化学（株）製）、カヤキュアー（kayacure）ＢＰ１００（日本化薬（株）製）、カヤキュアーＵＶＩ−６９９２（ダウ社製）、アデカオプトマーＳＰ−１５２及びアデカオプトマーＳＰ−１７０（以上、全て（株）ＡＤＥＫＡ）等を挙げることができる。
【０１７５】
また光重合開始剤（３）の使用量は、例えばモノマー（１）及び／又は重合体（１）と化合物（２）との合計量１００重量部に対して、０．１重量部〜３０重量部であり、好ましくは０．５重量部〜２０重量部である。上記範囲内であれば、透過率を低下することなく、モノマーを重合させることができる。
【０１７６】
本発明の組成物は、モノマーの光重合を制御し、得られる光学フィルムの安定性を向上させるために、重合禁止剤を含んでいてもよい。重合禁止剤としては、例えばハイドロキノン及びアルキルエーテル等の置換基を有するハイドロキノン類、ブチルカテコール等のアルキルエーテル等の置換基を有するカテコール類、ピロガロール類、２，２、６，６−テトラメチル−１−ピペリジニルオキシラジカル等のラジカル補足剤、チオフェノール類、β−ナフチルアミン類あるいはβ−ナフトール類等を挙げることができる。
【０１７７】
重合禁止剤の使用量は、例えばモノマー（１）及び／又は重合体（１）と化合物（２）との合計量１００重量部に対して、０．１重量部〜３０重量部であり、好ましくは０．５重量部〜１０重量部である。上記範囲内であれば、透過率を低下することなく、モノマーを重合させることができる。
【０１７８】
本発明の組成物は、光重合開始剤の反応を高感度化するために光増感剤を含有していてもよい。光増感剤としては、例えばキサントン及びチオキサントン等のキサントン類、アントラセン及びアルキルエーテル等の置換基を有するアントラセン類、フェノチアジンあるいはルブレンを挙げることができる。
【０１７９】
光増感剤の使用量は、モノマー（１）及び／又は重合体（１）と化合物（２）との合計量１００重量部に対して、例えば０．１重量部〜３０重量部であり、好ましくは０．５重量部〜１０重量部である。上記範囲内であれば、透過率を低下することなく、高感度にモノマーを重合させることができる。
【０１８０】
本発明の組成物は、溶剤（４）を含んでいてもよい。有機溶剤としては、例えばエーテル類、芳香族炭化水素類、ケトン類、アルコール類、エステル類、アミド類等が挙げられる。
【０１８１】
エーテル類としては、例えばテトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトール及びメチルアニソール等が挙げられる。
【０１８２】
芳香族炭化水素類としては、例えばベンゼン、トルエン、キシレン及びメシチレン等が挙げられる。
【０１８３】
ケトン類としては、例えばアセトン、２−ブタノン、２−ヘプタノン、３−ヘプタノン、４−ヘプタノン、４−メチル−２−ペンタノン、シクロペンタノン及びシクロヘキサノン等が挙げられる。
【０１８４】
アルコール類としては、例えばメタノール、エタノール、プロパノール、ブタノール、ヘキサノール、シクロヘキサノール、エチレングリコール及びグリセリン等が挙げられる。
【０１８５】
エステル類としては、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート及びγ−ブチロラクトン等が挙げられる。
【０１８６】
アミド類としては、例えばＮ，Ｎ−ジメチルホルムアミド及びＮ，Ｎ−ジメチルアセトアミド等が挙げられる。
その他の溶剤としては、例えばＮ−メチルピロリドン及びジメチルスルホオキシド等が挙げられる。
溶剤は、それぞれ単独で又は２種類以上を組み合わせて用いることができる。
【０１８７】
本発明の組成物は、レベリング剤を含んでいてもよい。レベリング剤としては、例えばトーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコンオイルＳＨ８４００（トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）、フロリナート（商品名）ＦＣ４３０、同ＦＣ４３１（住友スリーエム（株）製）、メガファック（商品名）Ｆ１４２Ｄ、同Ｆ１７１、同Ｆ１７２、同Ｆ１７３、同Ｆ１７７、同Ｆ１８３、同Ｒ３０（大日本インキ化学工業（株）製）、エフトップ（商品名）ＥＦ３０１、同ＥＦ３０３、同ＥＦ３５１、同ＥＦ３５２（新秋田化成（株）製）、サーフロン（商品名）Ｓ３８１、同Ｓ３８２、同ＳＣ１０１、同ＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）、メガファック（商品名）Ｒ０８、同ＢＬ２０、同Ｆ４７５、同Ｆ４７７及び同Ｆ４４３（大日本インキ化学工業（株）製）等が挙げられる。
【０１８８】
レベリング剤を用いることにより、得られるフィルム（膜）を平滑化することができる。更に成膜化の製造過程で、組成物の流動性を制御したり、組成物を重合して得られるフィルムの架橋密度を調整したりすることができる。
レベリング剤の含有量は、モノマー（１）及び／又は重合体（１）と、化合物（２）と、光重合開始剤（３）との合計１００重量部に対して、０．００１重量部〜２．０重量部であり、好ましくは０．００５重量部〜１．５重量部である。上記範囲内であれば、透過率を低下することなく、モノマーを重合させることができる。
【０１８９】
本発明の組成物は、可塑剤を含んでいてもよい。可塑剤としては、リン酸エステル、カルボン酸エステル及びグリコール酸エステルからなる群から選ばれる少なくとも1種の化合物が用いられる。リン酸エステルの例には、トリフェニルホスフェート（ＴＰＰ）、トリクレジルホスフェート（ＴＣＰ）、クレジルジフェニルホスフェート、オクチルジフェニルホスフェート、ジフェニルビフェニルホスフェート、トリオクチルホスフェート及びトリブチルホスフェートが挙げられる。
【０１９０】
カルボン酸エステルとしては、フタル酸エステル及びクエン酸エステルが代表的である。フタル酸エステルの例には、ジメチルフタレート（ＤＭＰ）、ジエチルフタレート（ＤＥＰ）、ジブチルフタレート（ＤＢＰ）、ジオクチルフタレート（ＤＯＰ）、ジフェニルフタレート（ＤＰＰ）及びジエチルヘキシルフタレート（ＤＥＨＰ）が挙げられる。クエン酸エステルの例には、Ｏ−アセチルクエン酸トリエチル（ＯＡＣＴＥ）、Ｏ−アセチルクエン酸トリブチル（ＯＡＣＴＢ）、クエン酸アセチルトリエチル及びクエン酸アセチルトリブチルが挙げられる。
その他のカルボン酸エステルとしては、オレイン酸ブチル、リシノール酸メチルアセチル、セバシン酸ジブチル、種々のトリメリット酸エステルが例示される。
【０１９１】
グリコール酸エステルとしては、トリアセチン、トリブチリン、ブチルフタリルブチルグリコレート、エチルフタリルエチルグリコレート、メチルフタリルエチルグリコレート及びブチルフタリルブチルグリコレート等が例示される。またトリメチロールプロパントリベンゾエート、ペンタエリスリトールテトラベンゾエート、ジトリメチロールプロパンテトラアセテート、ジトリメチロールプロパンテトラプロピオネート、ペンタエリスリトールテトラアセテート、ソルビトールヘキサアセテート、ソルビトールヘキサプロピオネート、ソルビトールトリアセテートトリプロピオネート、イノシトールペンタアセテート及びソルビタンテトラブチレート等も好例として挙げられる。
【０１９２】
可塑剤としては、中でもトリフェニルホスフェート、トリクレジルホスフェート、クレジルジフェニルホスフェート、トリブチルホスフェート、ジメチルフタレート、ジエチルフタレート、ジブチルフタレート、ジオクチルフタレート、ジエチルヘキシルフタレート、トリアセチン、エチルフタリルエチルグリコレート、トリメチロールプロパントリベンゾエート、ペンタエリスリトールテトラベンゾエート、ジトリメチロールプロパンテトラアセテート、ペンタエリスリトールテトラアセテート、ソルビトールヘキサアセテート、ソルビトールヘキサプロピオネート及びソルビトールトリアセテートトリプロピオネート等が好ましく、特にトリフェニルホスフェート、ジエチルフタレート、エチルフタリルエチルグリコレート、トリメチロールプロパントリベンゾエート、ペンタエリスリトールテトラベンゾエート、ジトリメチロールプロパンテトラアセテート、ソルビトールヘキサアセテート、ソルビトールヘキサプロピオネート及びソルビトールトリアセテートトリプロピオネートが好ましい。
【０１９３】
可塑剤は１種でもよいし２種以上併用してもよい。可塑剤の添加量は、本発明の光学フィルム特性を大きく損ねない範囲で適宜、選択されればよく、例えば本発明の組成物の固形分総量に対して０．１〜３０重量％程度である。
【０１９４】
可塑剤の具体例としては、特開平１１−１２４４４５号公報記載の（ジ）ペンタエリスリトールエステル類、特開平１１−２４６７０４号公報記載のグリセロールエステル類、特開２０００−６３５６０号公報記載のジグリセロールエステル類、特開平１１−９２５７４号公報記載のクエン酸エステル類、特開平１１−９０９４６号公報記載の置換フェニルリン酸エステル類等が挙げられる。
【０１９５】
本発明の光学フィルムは、通常、組成物を成膜化（フィルム化）し、得られた膜状物を更に延伸することによって製造される。又は、本発明の光学フィルムは、組成物を成膜化（フィルム化）し、光重合し、得られた膜状物を更に延伸することによって製造される。組成物の膜状物を形成する方法としては、例えば、組成物を含む溶液を平滑な面にキャストして溶剤を留去する溶剤キャスト法、組成物を溶融押出機等でフィルム状に押出成形する溶融押出法等が挙げられる。特に溶剤キャスト法は組成物を含む溶液をそのまま成膜化できることから好ましい。
【０１９６】
また、延伸方法としては、例えば、テンター法による延伸法、ロール間延伸による延伸法等が挙げられる。
延伸は、一軸延伸でも二軸延伸のいずれでもよく、縦延伸でも横延伸のいずれでもよい。特に生産性の観点から、ニ軸延伸及び横一軸延伸が好ましく、特に横一軸延伸が好ましい。
一軸延伸の方法としてはロール間延伸による縦方向への一軸延伸法、テンター機を用いた横方向への一軸延伸法などが挙げられ、二軸延伸の方法としては、フィルムの側端を把持するテンタークリップのレール幅が開かれてゆき縦方向の延伸と同時にガイドレールの広がりにより横方向にも延伸する同時二軸延伸や、ロール間延伸による縦方向への延伸を行った後にその両端部をテンタークリップで把持してテンター機を用いて横方向へ延伸する逐次二軸延伸法などが挙げられる。
特に生産性の観点から、横一軸延伸及び二軸延伸が好ましく、特に横一軸延伸が好ましい。
【０１９７】
光学フィルムを透過する光の波長４５０ｎｍのレターデーション［Ｒｅ（４５０）］と波長５５０ｎｍのレターデーション［Ｒｅ（５５０）］との比（［Ｒｅ（４５０）］／［Ｒｅ（５５０）］）は波長分散係数αと定義され、光学フィルムが広い波長域において一様の偏光変換を行うためには、光学フィルムの波長分散係数αが１．００未満である波長分散特性を有することが好ましい。かくして得られた本発明の光学フィルムは、通常、波長分散係数αが１．００未満である。
光学フィルムを透過する光の波長νｎｍにおける位相差値Ｒｅ（ν）は、通常Ｒｅ（４５０）＜Ｒｅ（５５０）＜Ｒｅ（６５０）の関係を充足する等、３００〜７００ｎｍ可視領域全般で右上がりの分散を示すことから、広い波長域で一様の偏光変換を行うことができる。
【０１９８】
本発明の光学フィルムは、広い波長域において一様の偏光変換が可能であるため、λ／２板及びλ／４板等の位相差板や、視野角向上フィルム等として用いられる。また光学フィルムがλ／４板であれば、それを直線偏光板と組み合わせて広波長域の円偏光板とすることができ、またλ／２板であれば、それを直線偏光板と組み合わせて広波長域の偏光回転素子とすることができる。したがって、各種液晶表示装置、陰極線管（ＣＲＴ）、タッチパネル、エレクトロルミネセンス（ＥＬ）ランプ等における反射防止フィルター、更には液晶プロジェクター等に使用することができる。
本発明の位相差板は、このように上記光学フィルムからなり、広い波長域において一様の偏光変換が可能である。
【実施例】
【０１９９】
以下、実施例により本発明を更に詳細に説明するが、本発明はこれら実施例に限定されるものではない。例中の「％」及び「部」は、特記ない限り、重量％及び重量部である。なお、光学異方性及び平均分子量は以下の方法によって求めた。
【０２００】
（光学異方性）
延伸によって重合体主鎖を一軸配向させた際に、その配向方向と屈折率が最大になる方向が異なる（例えば、直交する、等）光学異方性を有する場合、負の複屈折性を有している。一方、配向方向と屈折率が最大になる方向が一致する、又はほぼ一致する（例えば、配向方向と屈折率が最大になる方向との差が１０度以内の場合、等）場合、正の複屈折性を有している。屈折率が最大になる方向は自動複屈折計（ＫＯＢＲＡ−ＷＲ、王子計測機器社製）より求められる。
【０２０１】
（波長分散特性）
４５０ｎｍから７５０ｎｍの波長範囲において、自動複屈折計（ＫＯＢＲＡ−ＷＲ、王子計測機器（株）製）を用いて波長分散特性を測定した。
【０２０２】
（平均分子量）
平均分子量は、ゲルパーミエーションクロマトグラフィ（ＧＰＣ）（東ソー（株）製、ＨＬＣ−８２２０）を用い、ポリスチレン換算で求めた。
【０２０３】
装置          ；ＨＬＣ-８２２０ＧＰＣ（東ソー（株）製）
ガードカラム  ；ＴＳＫｇｕａｒｄｃｏｌｕｍｎ  ＳｕｐｅｒＨ−Ｈ（商品名）
カラム        ；ＴＳＫ−ｇｅｌ  ＳｕｐｅｒＨＭ−Ｈ（商品名）
ＴＳＫ−ｇｅｌ  ＳｕｐｅｒＨＭ−Ｈ（商品名）
ＴＳＫ−ｇｅｌ  ＳｕｐｅｒＨＭ−Ｈ（商品名）（直列接続）
カラム温度    ；４０℃
溶媒          ；ＴＨＦ
流速          ；０．６ｍＬ／ｍｉｎ
注入量        ；５０μＬ
検出器        ；ＲＩ、ＵＶ
測定試料濃度  ；０．６質量％（溶媒；ＴＨＦ）
校正用標準物質；ＴＳＫ  ＳＴＡＮＤＡＲＤ  ＰＯＬＹＳＴＹＲＥＮＥ
Ａ−５００、Ａ−１０００、Ａ−２５００、Ａ−５０００、
Ｆ−１、Ｆ−２、Ｆ−４、Ｆ−１０、Ｆ−２０、Ｆ−４０、
Ｆ−８０、Ｆ−１２８、Ｆ−２８８，Ｆ−３８０
（商品名、東ソー（株）製）
上記測定方法で得られたポリスチレン換算重量平均分子量及び数平均分子量の比を分子量分布（Ｍｗ／Ｍｎ）とした。
【０２０４】
（合成例１）
攪拌機、温度計及び還流冷却器を備えた反応槽に、スチレン１１７部、無水マレイン酸１１０部、メチルエチルケトン９０８部を仕込み、窒素気流攪拌下７０℃に加熱した。２，２’−アゾビスイソブチロニトリル１．４８部を加え、７時間攪拌しながら保温し、重合体（１−ａ）を含む溶液を得た。
得られた重合体の平均分子量は、ポリスチレン換算でＭｗ＝２．５×１０５、Ｍｗ／Ｍｎ＝２．２８であった。
【０２０５】
（合成例２）
攪拌機、温度計及び還流冷却器を備えた反応槽に、スチレン１５０部、無水マレイン酸１４２部、プロピレングリコールモノメチルエーテルアセテート２９０部、シクロヘキサノン８７４部を仕込み、窒素気流攪拌下６０℃に加熱した。２，２’−アゾビスイソブチロニトリル１．４４部を加え、７時間攪拌しながら保温し、重合体（１−ｂ）を含む溶液を得た。
得られた重合体の平均分子量は、ポリスチレン換算でＭｗ＝２．２×１０５、Ｍｗ／Ｍｎ＝２．５２であった。
【０２０６】
（合成例３）
攪拌機、温度計及び還流冷却器を備えた反応槽に、ポリプロピレングリコール（ジオール型、平均分子量７００）７０部、１，４−シクロヘキサンジオール１０５部、ジラウリン酸ジブチル錫１．７１部を仕込み、窒素気流攪拌下、イソホロンジイソシアネート２２２部を滴下し、滴下終了後、プロピレングリコールモノメチルエーテルアセテート５９６部を添加し、窒素気流下、７０℃で６時間反応させ化合物（２−ａ−１）を含むポリウレタン溶液を得た。
【０２０７】
（合成例４）
攪拌機、温度計及び還流冷却器を備えた反応槽に、ポリプロピレングリコール（ジオール型、平均分子量７００）７０部、１，４−シクロヘキサンジメタノール１３０部、ジラウリン酸ジブチル錫１．７１部を仕込み、窒素気流攪拌下、イソホロンジイソシアネート２２２部を滴下し、滴下終了後、プロピレングリコールモノメチルエーテルアセテート６３３部を添加し、窒素気流下、７０℃で６時間反応させ化合物（２−ａ−２）を含むポリウレタン溶液を得た。
【０２０８】
（合成例５）
攪拌機、温度計及び還流冷却器を備えた反応槽に、ポリヘキサメチレンカーボネートジオール（平均分子量８６０）８６部、１，４−シクロヘキサンジオール１０５部、ジラウリン酸ジブチル錫１．７１部を仕込み、窒素気流攪拌下、イソホロンジイソシアネート２２２部を滴下し、滴下終了後、プロピレングリコールモノメチルエーテルアセテート６２０部を添加し、窒素気流下、７０℃で６時間反応させ化合物（２−ａ−３）を含むポリウレタン溶液を得た。
【０２０９】
（合成例６）
攪拌機、温度計及び還流冷却器を備えた反応槽に、ポリヘキサメチレンカーボネートジオール（平均分子量８６０）８６部、１，４−シクロヘキサンジメタノール１３０部、ジラウリン酸ジブチル錫１．７１部を仕込み、窒素気流攪拌下、イソホロンジイソシアネート２２２部を滴下し、滴下終了後、プロピレングリコールモノメチルエーテルアセテート６５７部を添加し、窒素気流下、７０℃で６時間反応させ化合物（２−ａ−４）を含むポリウレタン溶液を得た。
【０２１０】
（合成例７）
攪拌機、温度計及び還流冷却器を備えた反応槽に、ポリヘキサメチレンカーボネートジオール（平均分子量８６０）３４４部、１，４−ブタンジオール５４．１部、ジラウリン酸ジブチル錫１．７１部を仕込み、窒素気流攪拌下、イソホロンジイソシアネート２２２部を滴下し、滴下終了後、プロピレングリコールモノメチルエーテルアセテート９３０部を添加し、窒素気流下、７０℃で６時間反応させ化合物（２−ａ−５）を含むポリウレタン溶液を得た。
【０２１１】
（合成例８）
攪拌機、温度計及び還流冷却器を備えた反応槽に、ポリヘキサメチレンカーボネートジオール（平均分子量８６０）３４４部、１，６−ヘキサンジオール７０．９部、ジラウリン酸ジブチル錫１．７１部を仕込み、窒素気流攪拌下、イソホロンジイソシアネート２２２部を滴下し、滴下終了後、プロピレングリコールモノメチルエーテルアセテート９５６部を添加し、窒素気流下、７０℃で６時間反応させ化合物（２−ａ−６）を含むポリウレタン溶液を得た。
【０２１２】
（合成例９）
イソホロンジアミン２５．６部とプロピレングリコールモノメチルエーテルアセテート５１部とを混合してジアミン希釈液を調製した。合成例３に従って得た化合物（２−ａ−１）を含むポリウレタン溶液４９７部を攪拌しながら４０℃にて保温し、該希釈液を１時間かけて滴下した。滴下終了後も４０℃に保温しながら３０分攪拌を続け、化合物（２−ｂ−１）を含むポリウレタン尿素溶液を得た。
【０２１３】
（合成例１０）
イソホロンジアミン２５．６部とプロピレングリコールモノメチルエーテルアセテート５１部とを混合してジアミン希釈液を調製した。合成例４に従って得た化合物（２−ａ−２）を含むポリウレタン溶液５２８部を攪拌しながら４０℃にて保温し、該希釈液を１時間かけて滴下した。滴下終了後も４０℃に保温しながら３０分攪拌を続け、化合物（２−ｂ−２）を含むポリウレタン尿素溶液を得た。
【０２１４】
（合成例１１）
イソホロンジアミン２５．６部とプロピレングリコールモノメチルエーテルアセテート５１部とを混合してジアミン希釈液を調製した。合成例５に従って得た化合物（２−ａ−３）を含むポリウレタン溶液５１７部を攪拌しながら４０℃にて保温し、該希釈液を１時間かけて滴下した。滴下終了後も４０℃に保温しながら３０分攪拌を続け、化合物（２−ｂ−３）を含むポリウレタン尿素溶液を得た。
【０２１５】
（合成例１２）
イソホロンジアミン２５．６部とプロピレングリコールモノメチルエーテルアセテート５１部とを混合してジアミン希釈液を調製した。合成例６に従って得た化合物（２−ａ−４）を含むポリウレタン溶液５４８部を攪拌しながら４０℃にて保温し、該希釈液を１時間かけて滴下した。滴下終了後も４０℃に保温しながら３０分攪拌を続け、化合物（２−ｂ−４）を含むポリウレタン尿素溶液を得た。
【０２１６】
（実施例１）
重合体（１−ａ）を含む溶液４．８部、化合物（２−ａ−１）を含むポリウレタン溶液１０部を用い、これらを混合して組成物を作製した。
該組成物をポリエチレンテレフタレート製の離型フィルム上に、５００μｍのギャップのアプリケーターで塗布したのち、１００℃で１０分間乾燥し、更に温度調節オートグラフ延伸機（（株）東洋精機製作所製、ストログラフＴ）を使用して１．８倍延伸し、光学フィルムを作成した。光学フィルムの光学特性を表３に示す。
【０２１７】
（実施例２〜２０）
表１に示す化合物を使用したこと以外は、実施例１と同様にして光学フィルムを作成した。光学フィルムの光学特性を表３に示す。
【０２１８】
【表１】
2010116529.tif 000041
【０２１９】
（合成例１３）
攪拌機、温度計及び還流冷却器を備えた反応槽に、ポリプロピレングリコール（平均分子量４００）４００部、２，６−ジ−ｔｅｒｔ−ブチル−４−メチルフェノール０．３８部、ジラウリン酸ジブチル錫１．７１部を仕込み、窒素気流攪拌下、イソホロンジイソシアネート２７８部を６０分で滴下し、滴下終了後、酢酸エチル２０３部を添加し、窒素気流下、７０℃で２時間反応させポリウレタン溶液を得た。次いで、イソホロンジアミン１０６部、酢酸エチル２６６部、Ｎ，Ｎ−ジメチルホルムアミド１００部及びイソプロピルアルコール６０部からなる混合物に、前記ポリウレタン溶液を添加し、７０℃で２時間攪拌反応させて、ポリウレタン尿素溶液を得た。
【０２２０】
（実施例２１）
攪拌機、温度計及び還流冷却器を備えた反応槽に、メチルメタクリレート２７０部、Ｎ−ビニルカルバゾール５８部、及びプロピレングリコールモノメチルエーテルアセテート４９２部を混合し溶解させ、その後、得られた溶解物を７０℃に昇温させた。その後、重合開始剤（２，２’−アゾビスイソブチロニトリル）１．４８部を添加した後、同温度で、更に７時間攪拌して、重合体溶液を得た。得られた溶液を室温程度に冷却したのち、Ｎ，Ｎ−ジメチルホルムアミド２７４部を混合均一化した。該混合均一化溶液１００部、合成例１３で得られたポリウレタン尿素溶液１２３部と混合し均一化し、組成物を作製した。
該組成物をポリエチレンテレフタレート製の離型フィルム上に、３００μｍのギャップのアプリケーターで塗布したのち、１００℃で３０分乾燥し、更に温度調節オートグラフ延伸機（（株）東洋精機製作所製、ストログラフＴ）を使用して３．０倍延伸し、光学フィルムを作成した。光学フィルムの光学特性を表３に示す。
【０２２１】
（実施例２２）
攪拌機、温度計及び還流冷却器を備えた反応槽に、無水マレイン酸１４７部、スチレン１５６部、及びメチルエチルケトン６１５部を混合し溶解させ、その後、得られた溶解物を７０℃に昇温させた。その後、重合開始剤（２，２’−アゾビスイソブチロニトリル）１．４８部を添加した後、同温度で、更に７時間攪拌して、重合体溶液を得た。得られた溶液を室温程度に冷却したのち、Ｎ，Ｎ−ジメチルホルムアミド２９３部を混合均一化した。該混合均一化溶液１００部、合成例１３で得られたポリウレタン尿素溶液１１４部と混合し均一化し、組成物を作製したこと以外は、実施例２１と同様にして光学フィルムを作成した。光学フィルムの光学特性を表３に示す。
【０２２２】
（実施例２３）
攪拌機、温度計及び還流冷却器を備えた反応槽に、メチルメタクリレート１９５部、２−ジエチルアミノエチルメタクリレート５６部、Ｎ−ビニルカルバゾール２９部、及びプロピレングリコールモノメチルエーテルアセテート５８６部を混合し溶解させ、その後、得られた溶解物を７０℃に昇温させた。その後、重合開始剤（２，２’−アゾビスイソブチロニトリル）１．４８部を添加した後、同温度で、更に７時間攪拌して、重合体溶液を得た。得られた溶液を室温程度に冷却したのち、Ｎ，Ｎ−ジメチルホルムアミド３２６部を混合均一化した。該混合均一化溶液１００部、合成例１３で得られたポリウレタン尿素溶液９５部と混合し均一化し、組成物を作製したこと以外は、実施例２１と同様にして光学フィルムを作成した。光学フィルムの光学特性を表３に示す。
【０２２３】
（合成例１４）
攪拌機、温度計及び還流冷却器を備えた反応槽に、数平均分子量４００のポリプロピレングリコール４００部、２，６−ジ−ｔｅｒｔ−ブチル−４−メチルフェノール０．３８部、ジラウリン酸ジブチル錫１．７１部を仕込み、窒素気流攪拌下、イソホロンジイソシアネート２７８部を６０分で滴下し、滴下終了後、酢酸エチル２０３部を添加し、窒素気流下、７０℃で２時間反応させポリウレタン溶液を得た。次いで、イソホロンジアミン１０６部、酢酸エチル２６６部、Ｎ，Ｎ−ジメチルホルムアミド１００部及びイソプロピルアルコール６０部からなる混合物に、前記ポリウレタン溶液を添加し、７０℃で２時間攪拌反応させて、ポリウレタン尿素溶液を得た。
【０２２４】
（実施例２４）
下記の重量比に従って組成物を作製した。
メタクリル酸                                      ０．５１部
２−ジエチルアミノエチルメタクリレート            ０．４３部
メチルメタクリレート                              ７．０５部
Ｎ−ビニルカルバゾール                            １．７５部
合成例１４で作製したポリポリウレタン尿素溶液    １０      部
イルガキュア１８４                                ０．１  部
プロピレングリコールモノメチルエーテルアセテート  ９      部
ＳＨ８４００                                      ０．０５部
該組成物をポリエチレンテレフタレート製の離型フィルム上に、３００μｍのギャップのアプリケーターで塗布、１００℃で３０分乾燥し、ＵＶ照射（高圧水銀ランプ：１Ｐａｓｓ当たり  ２００ｍＪ／ｃｍ２：３６５ｎｍ）、更に温度調節オートグラフ延伸機（（株）東洋精機製作所製、ストログラフＴ）を使用して１．８倍延伸し光学フィルムを作成した。光学フィルムの光学特性を表３に示す。
【０２２５】
（実施例２５）
下記の重量比に従って組成物を作製したこと以外は、実施例２４と同様にして光学フィルムを作成した。光学フィルムの光学特性を表３に示す。
メタクリル酸                                      ０．５１部
２−ジエチルアミノエチルメタクリレート            ０．４３部
メチルメタクリレート                              ４．５５部
スチレン                                          ２．５  部
Ｎ−ビニルカルバゾール                            ２      部
合成例１４で作製したポリポリウレタン尿素溶液    １０      部
イルガキュア１８４                                ０．１  部
プロピレングリコールモノメチルエーテルアセテート  ２      部
ＳＨ８４００                                      ０．０５部
【０２２６】
（実施例２６）
実施例２４で使用したメチルメタクリレートをＮ，Ｎ−ジエチルアクリルアミドに変えた以外は、実施例２４と同様にして光学フィルムを作成した。光学フィルムの光学特性を表３に示す。
【０２２７】
（合成例１５）
攪拌機、温度計及び還流冷却器を備えた反応槽に、トリプロピレングリコール３８．５部、２，６−ジ−ｔｅｒｔ−ブチル−４−メチルフェノール０．０７５部、ジラウリン酸ジブチル錫０．３４１部を仕込み、窒素気流攪拌下、イソホロンジイソシアネート５５．７部を滴下し、滴下終了後、プロピレングリコールモノメチルエーテルアセテート５６．４部を添加し、窒素気流下、７０℃で反応させポリウレタン溶液を得た。
【０２２８】
（合成例１６）
攪拌機、温度計及び還流冷却器を備えた反応槽に、トリプロピレングリコール１９．２部、２，６−ジ−ｔｅｒｔ−ブチル−４−メチルフェノール０．０３７部、ジラウリン酸ジブチル錫０．１７１部を仕込み、窒素気流攪拌下、イソホロンジイソシアネート２７．８部を滴下し、滴下終了後、酢酸エチル２８．５部を添加し、窒素気流下、７０℃で反応させポリウレタン溶液を得た。次いで、イソホロンジアミン１０．６部、酢酸エチル５３．２部、及びイソプロピルアルコール３１．９部からなる混合物に、合成例２１で得られたポリウレタン溶液を添加し、７０℃で攪拌反応させて、ポリウレタン尿素溶液を得た。
【０２２９】
（実施例２７）
式（ＩＶ−４）で表されるモノマー（ＤＣＰ、新中村化学工業（株）製）３．１部、合成例１５で作製したポリウレタン溶液１０部、光重合開始剤（イルガキュア１８４、チバ・ジャパン（株）製）０．１部、ポリエーテル変性シリコンオイルＳＨ８４００（トーレシリコーン（株）製）０．０５部を混合溶解して組成物を作製したこと以外は、実施例２４と同様にして光学フィルムを作成した。光学フィルムの光学特性を表４に示す。
【０２３０】
2010116529.tif 000042
【０２３１】
（実施例２８）
式（ＩＶ−４）で表されるモノマー（ＤＣＰ、新中村化学工業（株）製）３．１部を、式（Ｖ−２）で表されるＡ−ＣＨＤ−４Ｅ  ２．６部に変更したこと以外は、実施例２７と同様にして光学フィルムを作成した。光学フィルムの光学特性を表４に示す。
【０２３２】
2010116529.tif 000043
【０２３３】
（実施例２９）
合成例１５で作製したポリウレタン溶液１０部を合成例１６で作製したポリウレタン尿素溶液１１部に変更したこと以外は、実施例２７と同様にして光学フィルムを作成した。光学フィルムの光学特性を表４に示す。
【０２３４】
（合成例１７）
攪拌機、温度計及び還流冷却器を備えた反応槽に、トリプロピレングリコール３８．５部、２，６−ジ−ｔｅｒｔ−ブチル−４−メチルフェノール０．０７５部、ジラウリン酸ジブチル錫０．３４１部を仕込み、窒素気流攪拌下、イソホロンジイソシアネート５５．７部を滴下し、滴下終了後、プロピレングリコールモノメチルエーテルアセテート５６．４部を添加し、窒素気流下、７０℃で反応させポリウレタン溶液を得た。
【０２３５】
（合成例１８）
攪拌機、温度計及び還流冷却器を備えた反応槽に、トリプロピレングリコール１９．２部、２，６−ジ−ｔｅｒｔ−ブチル−４−メチルフェノール０．０３７部、ジラウリン酸ジブチル錫０．１７１部を仕込み、窒素気流攪拌下、イソホロンジイソシアネート２７．８部を滴下し、滴下終了後、酢酸エチル２８．５部を添加し、窒素気流下、７０℃で反応させポリウレタン溶液を得た。次いで、イソホロンジアミン１０．６部、酢酸エチル５３．２部、及びイソプロピルアルコール３１．９部からなる混合物に、合成例２３で得られたポリウレタン溶液を添加し、７０℃で攪拌反応させて、ポリウレタン尿素溶液を得た。
【０２３６】
（実施例３０）
式（ＶＩ−２）で表されるモノマー（Ａ−ＢＰＥＦ、新中村化学工業（株）製）１．０部、合成例１７で作製したポリウレタン溶液１０部、光重合開始剤（イルガキュア１８４、チバ・ジャパン（株）製）０．１部、ポリエーテル変性シリコンオイルＳＨ８４００（トーレシリコーン（株）製）０．０５部を混合溶解して、組成物を作製したこと以外は、実施例２４と同様にして光学フィルムを作成した。光学フィルムの光学特性を表４に示す。
【０２３７】
2010116529.tif 000044
【０２３８】
（実施例３１）
合成例１７のポリウレタン溶液１０部を合成例１８で作製したポリウレタン尿素溶液１１部に変更したこと以外は、実施例３０と同様にして光学フィルムを作成した。光学フィルムの光学特性を表４に示す。
【０２３９】
（合成例１９）
攪拌機、温度計及び還流冷却器を備えた反応槽に、ポリプロピレングリコール（ジオール型、平均分子量４００）１６０部、プロピレングリコール７．６部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート１５５部を添加し、窒素気流下、７０℃で反応させポリウレタン溶液を得た。
【０２４０】
（合成例２０）
攪拌機、温度計及び還流冷却器を備えた反応槽に、ポリプロピレングリコール（ジオール型、平均分子量４００）１６０部、１，４−ブタンジオール９．０部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート１６２部を添加し、窒素気流下、７０℃で反応させポリウレタン溶液を得た。
【０２４１】
（合成例２１）
攪拌機、温度計及び還流冷却器を備えた反応槽に、ポリプロピレングリコール（ジオール型、平均分子量４００）１６０部、１，４−ブタンジオール９．０部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート９４部を添加し、窒素気流下、７０℃で反応させポリウレタン溶液を得た。次いで、イソホロンジアミン４２．６部、プロピレングリコールモノメチルエーテルアセテート９４部からなる混合物に、上記ポリウレタン溶液を添加し、７０℃で攪拌反応させて、ポリウレタン尿素溶液を得た。
【０２４２】
（合成例２２）
攪拌機、温度計及び還流冷却器を備えた反応槽に、ポリプロピレングリコール（ジオール型、平均分子量４００）１６０部、トリプロピレングリコール（異性体混合物）１９．２部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート２１３部を添加し、窒素気流下、７０℃で反応させポリウレタン溶液を得た。
【０２４３】
（合成例２３）
攪拌機、温度計及び還流冷却器を備えた反応槽に、ポリプロピレングリコール（ジオール型、平均分子量４００）１６０部、トリプロピレングリコール（異性体混合物）１９．２部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート１４２部を添加し、窒素気流下、７０℃で反応させポリウレタン溶液を得た。次いで、イソホロンジアミン４２．６部、プロピレングリコールモノメチルエーテルアセテート７１部からなる混合物に、上記ポリウレタン溶液を添加し、７０℃で攪拌反応させて、ポリウレタン尿素溶液を得た。
【０２４４】
（合成例２４）
攪拌機、温度計及び還流冷却器を備えた反応槽に、ポリプロピレングリコール（ジオール型、平均分子量４００）１６０部、１，４−シクロヘキサンジメタノール（ｃｉｓ，ｔｒａｎｓ混合物）１４．４部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート１８９部を添加し、窒素気流下、７０℃で反応させポリウレタン溶液を得た。
【０２４５】
（合成例２５）
攪拌機、温度計及び還流冷却器を備えた反応槽に、ポリプロピレングリコール（ジオール型、平均分子量４００）１６０部、１，４−シクロヘキサンジオール（ｃｉｓ，ｔｒａｎｓ混合物）１１．６部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、プロピレングリコールモノメチルエーテルアセテート１７５部を添加し、窒素気流下、７０℃で反応させポリウレタン溶液を得た。
【０２４６】
（合成例２６）
攪拌機、温度計及び還流冷却器を備えた反応槽に、ポリ（ヘキサメチレンカーボネート）ジオール（平均分子量８６０）３４４部、１，６−ヘキサンジオール１１．８部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、酢酸エチル４７３部を添加し、窒素気流下、７０℃で反応させポリウレタン溶液を得た。
【０２４７】
（合成例２７）
攪拌機、温度計及び還流冷却器を備えた反応槽に、ポリ（ヘキサメチレンカーボネート）ジオール（平均分子量８６０）３４４部、２，６−ジ−ｔｅｒｔ−ブチル−４−メチルフェノール０．２７９部、ジラウリン酸ジブチル錫０．５３７部を仕込み、窒素気流攪拌下、イソホロンジイソシアネート１１６．７部を滴下し、滴下終了後、酢酸エチル４７３部を添加し、窒素気流下、７０℃で反応させポリウレタン溶液を得た。次いで、イソホロンジアミン４２．６部、酢酸エチル３７部、及びイソプロピルアルコール３０部からなる混合物に、上記ポリウレタン溶液を添加し、７０℃で攪拌反応させて、ポリウレタン尿素溶液を得た。
【０２４８】
（実施例３２）
合成例１９で作製したポリウレタン溶液１０部に対し、以下化合物を加えた。
Ｎ−ビニルカルバゾール（モノマー（Ｉ））                        ２．５部
メタアクリル酸メチル（モノマー（ＩＩ））                      １０    部
イルガキュア１８４（光重合開始剤（３））                        ０．１部
プロピレングリコールモノメチルエーテルアセテート（溶剤（４））  １    部
ポリエーテル変性シリコンオイルＳＨ８４００（界面活性剤）        ０．１部
上記混合組成物をポリエチレンテレフタレート製の離型フィルム上に、５００μｍのギャップのアプリケーターで塗布、１００℃で３０分乾燥し、ＵＶ照射（高圧水銀ランプ：１Ｐａｓｓ当たり  ２００ｍＪ／ｃｍ２：３６５ｎｍ）、更に温度調節オートグラフ延伸機（（株）東洋精機製作所製、ストログラフＴ）を使用して１．８倍延伸し光学フィルムを作成した。光学フィルムの光学特性を表４に示す。
【０２４９】
（実施例３３〜４０）
合成例１９で作製したポリウレタン溶液及びＮ−ビニルカルバゾール（モノマー（Ｉ））の添加量を表２に示すように変更したこと以外は、実施例３２と同様にして光学フィルムを作成した。光学フィルムの光学特性を表４に示す。
【０２５０】
【表２】
2010116529.tif 000045
【０２５１】
（合成例２８）
攪拌機、温度計及び還流冷却器を備えた反応槽に、ポリヘキサメチレンカーボネートジオール（平均分子量８６０）８．６０部、１，４−シクロヘキサンジメタノール１２．９８部、２，６−ジ−ｔｅｒｔ−ブチル−４−メチルフェノール０．０４部、ジラウリン酸ジブチル錫０．１７部、プロピレングリコールモノメチルエーテルアセテート９２．０６部を仕込み、窒素気流攪拌下、イソホロンジイソシアネート２４．４５部を滴下し、滴下終了後、窒素気流下、７０℃で４時間反応させ、数平均分子量：１．４×１０４のポリウレタンを含むポリウレタン溶液を得た。
【０２５２】
（合成例２９）
攪拌機、温度計及び還流冷却器を備えた反応槽に、ポリヘキサメチレンカーボネートジオール（平均分子量８６０）８．６０部、１，４−シクロヘキサンジオール１０．４５部、２，６−ジ−ｔｅｒｔ−ブチル−４−メチルフェノール０．０４部、ジラウリン酸ジブチル錫０．１７部、プロピレングリコールモノメチルエーテルアセテート８７．０１部を仕込み、窒素気流攪拌下、イソホロンジイソシアネート２４．４５部を滴下し、滴下終了後、窒素気流下、７０℃で４時間反応させ、数平均分子量：５．４×１０３のポリウレタンを含むポリウレタン溶液を得た。
【０２５３】
（合成例３０）
攪拌機、温度計及び還流冷却器を備えた反応槽に、ポリヘキサメチレンカーボネートジオール（平均分子量８６０）８．６０部、１，３−シクロヘキサンジオール１０．４５部、２，６−ジ−ｔｅｒｔ−ブチル−４−メチルフェノール０．０４部、ジラウリン酸ジブチル錫０．１７部、プロピレングリコールモノメチルエーテルアセテート８７．０１部を仕込み、窒素気流攪拌下、イソホロンジイソシアネート２４．４５部を滴下し、滴下終了後、窒素気流下、７０℃で４時間反応させ、数平均分子量：４．５×１０３のポリウレタンを含むポリウレタン溶液を得た。
【０２５４】
（合成例３１）
攪拌機、温度計及び還流冷却器を備えた反応槽に、ポリヘキサメチレンカーボネートジオール（平均分子量８６０）１７．２０部、１，４−シクロヘキサンジメタノール１１．５４部、２，６−ジ−ｔｅｒｔ−ブチル−４−メチルフェノール０．０４部、ジラウリン酸ジブチル錫０．１７部、プロピレングリコールモノメチルエーテルアセテート１０６．３８部を仕込み、窒素気流攪拌下、イソホロンジイソシアネート２４．４５部を滴下し、滴下終了後、窒素気流下、７０℃で４時間反応させ、数平均分子量：２．５×１０４のポリウレタンを含むポリウレタン溶液を得た。
【０２５５】
（合成例３２）
攪拌機、温度計及び還流冷却器を備えた反応槽に、ポリヘキサメチレンカーボネートジオール（平均分子量８６０）２５．８０部、１，４−シクロヘキサンジメタノール１０．１０部、２，６−ジ−ｔｅｒｔ−ブチル−４−メチルフェノール０．０４部、ジラウリン酸ジブチル錫０．１７部、プロピレングリコールモノメチルエーテルアセテート１２０．６９部を仕込み、窒素気流攪拌下、イソホロンジイソシアネート２４．４５部を滴下し、滴下終了後、窒素気流下、７０℃で４時間反応させ、数平均分子量：３．３×１０４のポリウレタンを含むポリウレタン溶液を得た。
【０２５６】
（合成例３３）
攪拌機、温度計及び還流冷却器を備えた反応槽に、ポリヘキサメチレンカーボネートジオール（平均分子量８６０）３４．４０部、１，４−シクロヘキサンジメタノール８．６５部、２，６−ジ−ｔｅｒｔ−ブチル−４−メチルフェノール０．０４部、ジラウリン酸ジブチル錫０．１７部、プロピレングリコールモノメチルエーテルアセテート１３５．０１部を仕込み、窒素気流攪拌下、イソホロンジイソシアネート２４．４５部を滴下し、滴下終了後、窒素気流下、７０℃で４時間反応させ、数平均分子量：４．５×１０４のポリウレタンを含むポリウレタン溶液を得た。
【０２５７】
（合成例３４）
攪拌機、温度計及び還流冷却器を備えた反応槽に、ポリプロピレングリコール  ジオール型（平均分子量７００）１４．００部、１，４−シクロヘキサンジメタノール１１．５４部、２，６−ジ−ｔｅｒｔ−ブチル−４−メチルフェノール０．０４部、ジラウリン酸ジブチル錫０．１７部、プロピレングリコールモノメチルエーテルアセテート９９．９８部を仕込み、窒素気流攪拌下、イソホロンジイソシアネート２４．４５部を滴下し、滴下終了後、窒素気流下、７０℃で４時間反応させ、数平均分子量：８．３×１０３のポリウレタンを含むポリウレタン溶液を得た。
【０２５８】
（合成例３５）
攪拌機、温度計及び還流冷却器を備えた反応槽に、ポリヘキサメチレンカーボネートジオール（平均分子量８６０）１７．２０部、１，４−シクロヘキサンジメタノール１１．５４部、２，６−ジ−ｔｅｒｔ−ブチル−４−メチルフェノール０．０４部、ジラウリン酸ジブチル錫０．１７部、プロピレングリコールモノメチルエーテルアセテート１０６．３８部を仕込み、窒素気流攪拌下、イソホロンジイソシアネート２４．４５部を滴下し、滴下終了後、窒素気流下、７０℃で４時間反応させ、５０℃まで冷却後、イソホロンジアミン０．３１部をイソプロピルアルコール１５．４５部に混合した溶液を滴下し、５０℃で１時間反応させ、数平均分子量：３．７×１０４のポリウレタン尿素を含むポリウレタン尿素溶液を得た。
【０２５９】
（実施例４１）
合成例２８で作製したポリウレタン溶液２０．０部に対し、以下化合物を加えた。
Ｎ−ビニルカルバゾール（モノマー（Ｉ））                        ２．０  部
メタアクリル酸メチル（モノマー（ＩＩ））                        ５．０  部
イルガキュア１８４（光重合開始剤（３））                        ０．１  部
ポリエーテル変性シリコンオイルＳＨ８４００（界面活性剤）        ０．０５部
上記混合組成物をポリエチレンテレフタレート製の離型フィルム上に、３００μｍのギャップのアプリケーターで塗布、１００℃で３０分乾燥し、ＵＶ照射（高圧水銀ランプ：１Ｐａｓｓ当たり  ２００ｍＪ／ｃｍ２：３６５ｎｍ）、更に温度調節オートグラフ延伸機（（株）東洋精機製作所製、ストログラフＴ）を使用して３．０倍延伸し光学フィルムを作成した。光学フィルムの光学特性を表４に示す。
【０２６０】
（実施例４２〜４８）
実施例４１の合成例２８で作製したポリウレタン溶液を合成例２９〜３５で得られたものに変更したこと以外は、実施例４１と同様にして光学フィルムを作成した。光学フィルムの光学特性を表４に示す。
（実施例４９）
実施例４１のメタアクリル酸メチルをＮ−（２−ヒドロキシエチル）アクリルアミドに変更したこと以外は、実施例４１と同様にして光学フィルムを作成した。光学フィルムの光学特性を表４に示す。
（実施例５０）
実施例４１のメタアクリル酸メチルをアクリロイルモルフォリンに変更したこと以外は、実施例４１と同様にして光学フィルムを作成した。光学フィルムの光学特性を表４に示す。
（実施例５１）
実施例４１のメタアクリル酸メチルをＮ，Ｎ−ジメチルアクリルアミドに変更したこと以外は、実施例４１と同様にして光学フィルムを作成した。光学フィルムの光学特性を表４に示す。
（実施例５２）
実施例４１のメタアクリル酸メチルをＮ，Ｎ−ジエチルアクリルアミドに変更したこと以外は、実施例４１と同様にして光学フィルムを作成した。光学フィルムの光学特性を表４に示す。
（実施例５３）
実施例４１のメタアクリル酸メチルをシクロヘキシルメタクリレートに変更したこと以外は、実施例４１と同様にして光学フィルムを作成した。光学フィルムの光学特性を表４に示す。
【０２６１】
（合成例３６）
攪拌機、温度計および還流冷却器を備えた反応槽に、ポリヘキサメチレンカーボネートジオール（平均分子量８６０）２０．６４部、１，４−シクロヘキサンジメタノール５．１９部、ジラウリン酸ジブチル錫０．１１部、プロピレングリコールモノメチルエーテルアセテート１１３．４１部を仕込み、窒素気流攪拌下、イソホロンジイソシアネート１４．６７部を滴下し、滴下終了後、窒素気流下、９０℃で５時間反応させ、次いで、イソプロピルアルコール２．１６部を仕込み、５０℃で１時間攪拌し、数平均分子量：３．９×１０４のポリウレタンを含むポリウレタン溶液を得た。
【０２６２】
（実施例５４）
合成例３６で作製したポリウレタン溶液６６．７部、Ｎ−ビニルカルバゾール７部、光重合開始剤（３）（イルガキュア１８４、チバスペシャルティケミカルズ（株）製）０．４部、プロピレングリコールモノメチルエーテルアセテート  ２０．０部を混合溶解して樹脂液１を得たのち、該樹脂液１をポリエチレンテレフタレート製の離型フィルム上に、７００μｍのギャップのアプリケーターで塗布、８０℃で１５分乾燥、ＵＶ照射（高圧水銀ランプ：１Ｐａｓｓ当たり  ６５０ｍＪ／ｃｍ２：３６５ｎｍ）、さらに温度調節オートグラフ延伸機を使用して３．０倍延伸して、光学フィルムを作成した。光学フィルムの光学特性を表４に示す。
【０２６３】
（合成例３７）
攪拌機、温度計および還流冷却器を備えた反応槽に、ポリヘキサメチレンカーボネートジオール（平均分子量８６０）１２．０４部、１，４−シクロヘキサンジメタノール８．０８部、ジラウリン酸ジブチル錫０．１２部、プロピレングリコールモノメチルエーテルアセテート１０３．１６部を仕込み、窒素気流攪拌下、イソホロンジイソシアネート１６．７３部を滴下し、滴下終了後、窒素気流下、５０℃で４時間反応させ、数平均分子量：１．９×１０４のポリウレタンを含むポリウレタン溶液を得た。
【０２６４】
（実施例５５）
合成例３７で作製したポリウレタン溶液６６．７部、Ｎ−ビニルカルバゾール６．５部、光重合開始剤（３）（イルガキュア１８４、チバスペシャルティケミカルズ（株）製）０．２部、プロピレングリコールモノメチルエーテルアセテート  １．０部を混合溶解して樹脂液１を得たのち、該樹脂液１をポリエチレンテレフタレート製の離型フィルム上に、５００μｍのギャップのアプリケーターで塗布、８０℃で３０分乾燥して得られた塗膜の一部をＴＨＦに溶解しＧＰＣを測定したところ、数平均分子量：５．９×１０４であった。更に、塗膜を、ＵＶ照射（高圧水銀ランプ：１Ｐａｓｓ当たり  ２００ｍＪ／ｃｍ２：３６５ｎｍ）、さらに温度調節オートグラフ延伸機を使用して３．０倍延伸して、光学フィルムを作成した。光学フィルムの光学特性を表４に示す。
【０２６５】
（実施例５６）
合成例３７で作製したポリウレタン溶液６６．７部、Ｎ−ビニルカルバゾール６．５部、Ｎ−ヒドロキシエチルアクリルアミド  ３．０部、光重合開始剤（３）（イルガキュア１８４、チバスペシャルティケミカルズ（株）製）０．２部、プロピレングリコールモノメチルエーテルアセテート  １．０部を混合溶解して樹脂液２を得たのち、該樹脂液２をポリエチレンテレフタレート製の離型フィルム上に、５００μｍのギャップのアプリケーターで塗布、８０℃で３０分乾燥して得られた塗膜の一部をＴＨＦに溶解しＧＰＣを測定したところ、数平均分子量：５．５×１０４であった。更に、塗膜を、ＵＶ照射（高圧水銀ランプ：１Ｐａｓｓ当たり  ２００ｍＪ／ｃｍ２：３６５ｎｍ）、さらに温度調節オートグラフ延伸機を使用して３．０倍延伸して、光学フィルムを作成した。光学フィルムの光学特性を表４に示す。
【０２６６】
（実施例５７）
実施例５６のＮ−ヒドロキシエチルアクリルアミドを２−ヒドロキシエチルアクリレートに変更する以外は実施例５６と同様にして、得られた塗膜の一部をＴＨＦに溶解しＧＰＣを測定したところ、数平均分子量：５．４×１０４であった。更に、塗膜を、ＵＶ照射（高圧水銀ランプ：１Ｐａｓｓ当たり  ２００ｍＪ／ｃｍ２：３６５ｎｍ）、さらに温度調節オートグラフ延伸機を使用して３．０倍延伸して、光学フィルムを作成した。光学フィルムの光学特性を表４に示す。
【０２６７】
（合成例３８）
攪拌機、温度計および還流冷却器を備えた反応槽に、ポリヘキサメチレンカーボネートジオール（平均分子量８６０）１７．２０部、１，４−シクロヘキサンジメタノール１１．５４部、ジラウリン酸ジブチル錫０．１７部、プロピレングリコールモノメチルエーテルアセテート１０６．３８部を仕込み、窒素気流攪拌下、イソホロンジイソシアネート２４．４５部を滴下し、滴下終了後、窒素気流下、９０℃で５時間反応させ、次いで、イソプロピルアルコール３．６０部を仕込み、５０℃で１時間攪拌し、数平均分子量：３．５×１０４のポリウレタンを含むポリウレタン溶液を得た。
【０２６８】
（実施例５８）
合成例３８で作製したポリウレタン溶液  ６６．７部、Ｎ−ビニルカルバゾール７部、光重合開始剤（３）（イルガキュア１８４、チバスペシャルティケミカルズ（株）製）０．４部、プロピレングリコールモノメチルエーテルアセテート  ２．０部を混合溶解して樹脂液１を得たのち、該樹脂液１をポリエチレンテレフタレート製の離型フィルム上に、５００μｍのギャップのアプリケーターで塗布、ＵＶ照射（高圧水銀ランプ：１Ｐａｓｓ当たり  ２００ｍＪ／ｃｍ２：３６５ｎｍ）、さらに温度調節オートグラフ延伸機を使用して３．０倍延伸して、光学フィルムを作成した。光学フィルムの光学特性を表４に示す。
【０２６９】
（実施例５９）
合成例３８で作製したポリウレタン溶液５０．０部にさらにＴＳ−１４２５（大日本インキ化学工業（株）製）０．０００５部を混合する以外は実施例５８と同様にして、光学フィルムを作成した。光学フィルムの光学特性を表４に示す。
【０２７０】
（実施例６０）
合成例３８で作製したポリウレタン溶液５０．０部にさらにＴＦ−１４２５（大日本インキ化学工業（株）製）０．００５部を混合する以外は実施例５８と同様にして、光学フィルムを作成した。光学フィルムの光学特性を表４に示す。
【０２７１】
（実施例６１）
合成例３８で作製したポリウレタン溶液５０．０部にさらにＴＦ−１４２５（大日本インキ化学工業（株）製）０．０５部を混合する以外は実施例５８と同様にして、光学フィルムを作成した。光学フィルムの光学特性を表４に示す。
【０２７２】
（実施例６２）
合成例３８で作製したポリウレタン溶液５０．０部にさらにＴＦ−１４２５（大日本インキ化学工業（株）製）０．２５部を溶解する以外は実施例５８と同様にして、光学フィルムを作成した。光学フィルムの光学特性を表４に示す。
【０２７３】
（実施例６３）
合成例３８で作製したポリウレタン溶液５０．０部にさらにＴＦ−１４２５（大日本インキ化学工業（株）製）０．５０部を溶解する以外は実施例５８と同様にして、光学フィルムを作成した。光学フィルムの光学特性を表４に示す。
【０２７４】
（実施例６４）
合成例３８で作製したポリウレタン溶液５０．０部にさらにメガファックＲ０８（大日本インキ化学工業（株）製）０．０５部を混合する以外は実施例５８と同様にして、光学フィルムを作成した。光学フィルムの光学特性を表４に示す。
【０２７５】
（実施例６５）
合成例３８で作製したポリウレタン溶液５０．０部にさらにＫＰ３４１（信越シリコーン製）０．０５部を混合する以外は実施例５８と同様にして、光学フィルムを作成した。光学フィルムの光学特性を表４に示す。
【０２７６】
【表３】
2010116529.tif 000046
【０２７７】
【表４】
2010116529.tif 000047
【０２７８】
各実施例の光学フィルムは、正の複屈折性を示した。
【０２７９】
＜光学特性＞
表３及び表４に示すように、実施例１〜６５の光学フィルムによれば、光学フィルムを透過する光の波長νｎｍにおける位相差値Ｒｅ（ν）は、Ｒｅ（４５０）＜Ｒｅ（５５０）＜Ｒｅ（６５０）の関係を充足し、３００〜７００ｎｍ可視領域全般で右上がりの分散を示すことがわかった。よって、広い波長域で一様の偏光変換を行うことができる。
【０２８０】
＜経時変化＞
実施例３２〜４０及び比較例１の光学フィルムについて、経時変化を評価した。経時変化は、延伸後１ヶ月経過した時点で、目視による確認によって外観検査を実施し、収縮、クラッキングの有無を確認した。また、延伸後１ヶ月経過した時点で再度自動複屈折計よる光学特性評価を実施し、光学特性の経時変化を確認した。実施例３２〜４０の光学フィルムの経時変化を観察したところ、収縮、クラッキングは発生せず、光学特性は、いずれも良好であった。
【０２８１】
＜耐熱安定性＞
実施例５４の光学フィルムをホットステージ上で昇温しながら、６０℃、８０℃、１００℃、室温に戻した後位相差を測定した。各温度での位相差値、及び初期からの位相差変化量を表５に示す。
【０２８２】
【表５】
2010116529.tif 000048
実施例５４の光学フィルムは、耐熱安定性に優れており、表示性能安定性が良好であることが確認できる。
【０２８３】
＜塗膜の均一性＞
実施例５９〜６２，６４，６５について、樹脂液をポリエチレンテレフタレート製の離型フィルム上に、５００μｍのギャップのアプリケーターで塗布、１００℃で３０分乾燥して得られた塗膜の中心部のヘイズと、エッジ部のヘイズとを、ヘイズメータ（ＨＺ−２、スガ試験機株式会社）で測定した結果を表６に示す。
【０２８４】
【表６】
2010116529.tif 000049
この結果から分かるように、塗膜の部位によらずほぼ一様なヘイズであり、塗膜の均一性が確認された。
【０２８５】
＜光学フィルムの均一性＞
実施例５８〜６５にの光学フィルムの中心部の光学特性と、エッジ部の光学特性とを表７に示す。
【０２８６】
【表７】
2010116529.tif 000050
（各実施例中、上段：中心部、下段：エッジ部）
これら結果から、塗膜の部位によらずほぼ一様な光学特性が得られており、フィルムの均一性が確認された。
【産業上の利用可能性】
【０２８７】
本発明の光学フィルムによれば、広い波長域で一様の偏光変換が可能になる。